(57)【要約】      （修正有）【課題】ドライプロセス・ウェットプロセスのいずれにも適用可能であり、さらに、高キャリア移動度を有する有機半導体材料となる有機化合物およびその製造方法を提供する。【解決手段】下式（１）で表される含フッ素芳香族化合物。［下式において、Ｒｆ１、Ｒｆ２は、互いに異なる基であり、Ｒｆ１は炭素数１〜３の直鎖状ペルフルオロアルキル基であり、Ｒｆ２は炭素数２〜１２の直鎖状ペルフルオロアルキル基である。Ｒは、同一であっても異なっていてもよく、炭素数１〜１２の１価炭化水素基、１価芳香族炭化水素基、１価複素芳香族基、ハロゲン原子、および水素原子から選ばれる基である。ＡとＢは、ベンゼン環を区別する記号であり、ｍ、ｎは整数、ｍ＋ｎは３〜６である。］2016056098.tif 000048【選択図】なし【特許請求の範囲】
【請求項１】
下式（１）で表される含フッ素芳香族化合物。
【化１】
2016056098.tif 000043
［上記式において、Ｒｆ１、Ｒｆ２は、互いに異なる基であり、Ｒｆ１は炭素数１〜３の直鎖状ペルフルオロアルキル基であり、Ｒｆ２は炭素数２〜１２の直鎖状ペルフルオロアルキル基である。
Ｒは、同一であっても異なっていてもよく、炭素数１〜１２の１価炭化水素基、１価芳香族炭化水素基、１価複素芳香族基、ハロゲン原子、および水素原子から選ばれる基である。該Ｒ中に炭素原子に結合した水素原子が存在する場合には、該水素原子の１個以上は炭素数１〜６のアルキル基、炭素数１〜６のアルコキシ基、炭素数１〜６のペルフルオロアルキル基、およびフェニル基から選ばれる基で置換されていてよい。
ＡとＢは、ベンゼン環を区別する記号であり、Ａを付したベンゼン環構造ＡとＢを付したベンゼン環構造Ｂが結合する順序は制限されない。
ｍは、ベンゼン環構造Ａの繰り返し数、ｎはベンゼン環構造Ｂの繰り返し数であり、ｍは０以上の整数、ｎは１以上の整数、ｍ＋ｎは３〜６である。］
【請求項２】
式（１）で表される化合物が下式（１−１）で表される化合物である請求項１に記載の含フッ素芳香族化合物。
【化２】
2016056098.tif 000044
［ただし、式中の記号は前記と同じ意味を示す。］
【請求項３】
式（１）で表される化合物が下式（１−１１）で表される化合物である請求項１に記載の含フッ素芳香族化合物。
【化３】
2016056098.tif 000045
［ただし、式中の記号は前記と同じ意味を示す。］
【請求項４】
請求項１〜３のいずれか１項に記載の含フッ素芳香族化合物を含む有機半導体材料。
【請求項５】
請求項４に記載の有機半導体用材料で構成される有機半導体薄膜。
【請求項６】
請求項４に記載の有機半導体用材料で構成され、結晶性を有する有機半導体薄膜。
【請求項７】
基板上に、請求項５又は６に記載の有機半導体薄膜が形成された有機半導体素子。
【請求項８】
ゲート電極、誘電体層、ソース電極、ドレイン電極、および半導体層を備えるトランジスタにおいて、該半導体層が請求項５又は６に記載の有機半導体薄膜で構成されることを特徴とするトランジスタ。
【請求項９】
下式（２）で示される化合物を、式Ｒｆ１−Ｓｉ（ＣＨ３）３で表される化合物と反応させて下式（３）で表される化合物を得て、つぎに該式（３）で表される化合物と式Ｒｆ２−Ｘで表される化合物とを反応させて下式（４）で表される化合物を得て、つぎに、該式（４）で表される化合物において脱保護反応および芳香族化反応を行うことを特徴とする下式（１）で表される含フッ素芳香族化合物の製造方法。
【化４】
2016056098.tif 000046
［上記式において、Ｒｆ１、Ｒｆ２は、互いに異なる基であり、Ｒｆ１は炭素数１〜３の直鎖状ペルフルオロアルキル基であり、Ｒｆ２は炭素数２〜１２の直鎖状ペルフルオロアルキル基である。
Ｒは、同一であっても異なっていてもよく、炭素数１〜１２の１価炭化水素基、１価芳香族炭化水素基、１価複素芳香族基、ハロゲン原子、および水素原子から選ばれる基である。該Ｒ中に炭素原子に結合した水素原子が存在する場合には、該水素原子の１個以上は炭素数１〜６のアルキル基、炭素数１〜６のアルコキシ基、炭素数１〜６のペルフルオロアルキル基、およびフェニル基から選ばれる基で置換されていてよい。
ＡとＢは、ベンゼン環を区別する記号であり、Ａを付したベンゼン環構造ＡとＢを付したベンゼン環構造Ｂが結合する順序は制限されない。
ｍは、ベンゼン環構造Ａの繰り返し数、ｎはベンゼン環構造Ｂの繰り返し数であり、ｍは０以上の整数、ｎは１以上の整数、ｍ＋ｎは３〜６である。
Ｘはヨウ素原子又は臭素原子である。］
【請求項１０】
下式（２Ａ）で表される化合物を、式Ｒｆ１−Ｓｉ（ＣＨ３）３で表される化合物と反応させて下式（３Ａ）で表される化合物を得て、つぎに該式（３Ａ）で表される化合物と式Ｒｆ２−Ｘで表される化合物と反応させて下式（４Ａ）で表される化合物を得て、つぎに、該式（４Ａ）で表される化合物において脱保護反応および芳香族化反応を行い下式（１Ａ）で表される化合物を得て、つぎに、該式（１Ａ）で表される化合物中のハロゲン原子であるＲＡをＲＢに置換することを特徴とする下式（１Ｂ）で表される化合物の製造方法。
【化５】
2016056098.tif 000047
［上記式において、Ｒｆ１、Ｒｆ２は、互いに異なる基であり、Ｒｆ１は炭素数１〜３の直鎖状ペルフルオロアルキル基であり、Ｒｆ２は炭素数２〜１２の直鎖状ペルフルオロアルキル基である。
ＲＡは、同一であっても異なっていてもよく、炭素数１〜１２の１価炭化水素基、１価芳香族炭化水素基、１価複素芳香族基、ハロゲン原子、および水素原子から選ばれる基であり、ＲＡの１つ以上はハロゲン原子を示す。該ＲＡ中に炭素原子に結合した水素原子が存在する場合には、該水素原子の１個以上は炭素数１〜６のアルキル基、炭素数１〜６のアルコキシ基、炭素数１〜６のペルフルオロアルキル基、およびフェニル基から選ばれる基で置換されていてよい。
ＲＢはＲＡに対応する基であり、ハロゲン原子であるＲＡに対応するＲＢは、炭素数１〜１２の１価炭化水素基、１価芳香族炭化水素基、１価複素芳香族基、およびハロゲン原子から選ばれる基である。該ＲＢ中に炭素原子に結合した水素原子が存在する場合には、該水素原子の１個以上は炭素数１〜６のアルキル基、炭素数１〜６のアルコキシ基、炭素数１〜６のペルフルオロアルキル基、およびフェニル基から選ばれる基で置換されていてよい。
ハロゲン原子以外のＲＡに対応するＲＢは、ＲＡと同一の基である。
ＡとＢは、ベンゼン環を区別する記号であり、Ａを付したベンゼン環構造ＡとＢを付したベンゼン環構造Ｂが結合する順序は制限されない。  ｍは、ベンゼン環構造Ａの繰り返し数、ｎはベンゼン環構造Ｂの繰り返し数であり、ｍは０以上の整数、ｎは１以上の整数、ｍ＋ｎは３〜６である。
Ｘはヨウ素原子又は臭素原子である。］
【発明の詳細な説明】
【技術分野】
【０００１】
本発明は、有機半導体材料、ならびに該有機半導体材料として有用な新規な含フッ素芳香族化合物及びその製造方法に関する。さらに、本発明は、含フッ素芳香族化合物を含む有機半導体薄膜、有機半導体素子及び有機半導体トランジスタに関する。
【背景技術】
【０００２】
近年、有機化合物を半導体材料として用いた有機半導体素子は、従来のシリコン等の無機半導体材料を用いた半導体素子と比べて、その加工性が容易であることから、低価格なデバイスの実現が期待されている。また、有機化合物の半導体材料は、構造的に柔軟であることから、プラスチック基板と組み合わせて用いることで、フレキシブルなディスプレイ等のデバイスを実現することが期待されている。
【０００３】
有機半導体の加工プロセスには、蒸着によるドライプロセスと、塗布やプリンタブル、インクジェットなど、有機溶媒を用いたウェットプロセスとが知られている。従来の有機半導体材料は有機溶媒に対して溶解性が低く、ウェットプロセスの適用が困難であったため、ドライプロセスが広く利用されてきた。一方、ウェットプロセスは、容易で安価であり、環境負荷が小さい製造プロセスとなる。
【０００４】
一般に、有機半導体材料にはキャリア移動度の向上が求められている。有機半導体材料において、キャリア移動度の向上のための手段としては、未だ有効な手段は確立していないが、分子間相互作用の強化や、分子配列の制御が重要と考えられている。例えば、縮合多環系化合物は、平面構造により共役系が拡張され、π−πスタックによる強い分子間相互作用を持つとして、有機半導体材料としての利用が試みられている（非特許文献１）。
【０００５】
縮合多環系化合物のうちアセン化合物は有機半導体材料として優れた機能が期待されている。たとえば、特許文献１には、ウェットプロセスによりアセン化合物を有機半導体材料として使用するために、アセン骨格にアルキル基等の基を導入することで、有機溶媒への溶解性を高める手法が開示されている。特許文献２には、重金属を用いたカップリング反応によるペルフルオロアルキル基を有するアセン化合物の製造方法が開示されている。
【先行技術文献】
【特許文献】
【０００６】
【特許文献１】特開２００７−１３０９７号公報
【特許文献２】国際公開第２０１１／０２２６７８号
【非特許文献】
【０００７】
【非特許文献１】Ｄ．Ｊ．Ｇｕｎｄｌａｃｈ，  Ｓ．Ｆ．Ｎｅｌｓｏｎ，  Ｔ．Ｎ．Ｊａｃｈｓｏｎ  ｅｔ  ａｌ．，  Ａｐｐｌ．Ｐｈｙｓ．Ｌｅｔｔ．，（２００２），８０，２９２５．
【発明の概要】
【発明が解決しようとする課題】
【０００８】
しかし特許文献１及び２には、本発明のような骨格を有するアセン系の縮合多環系化合物については、一切開示がない。
【０００９】
本発明は、ドライプロセス及びウェットプロセスのいずれにも適用可能であり、かつキャリア移動度が高い構造を有するアセン型の縮合多環系化合物及びその製造方法と、当該化合物を含む有機半導体材料を提供することを目的とする。
【課題を解決するための手段】
【００１０】
本発明者らは、低極性溶媒にも比較的可溶な特定構造の含フッ素芳香族化合物を新たに見出し、本発明を完成するに至った。
【００１１】
すなわち、本発明は下記＜１＞〜＜１０＞に関する。
＜１＞  下式（１）で表される含フッ素芳香族化合物。
【００１２】
【化１】
2016056098.tif 000002
【００１３】
［上記式において、Ｒｆ１、Ｒｆ２は、互いに異なる基であり、Ｒｆ１は炭素数１〜３の直鎖状ペルフルオロアルキル基であり、Ｒｆ２は炭素数２〜１２の直鎖状ペルフルオロアルキル基である。
Ｒは、同一であっても異なっていてもよく、炭素数１〜１２の１価炭化水素基、１価芳香族炭化水素基、１価複素芳香族基、ハロゲン原子、及び水素原子から選ばれる基である。該Ｒ中に炭素原子に結合した水素原子が存在する場合には、該水素原子の１個以上は炭素数１〜６のアルキル基、炭素数１〜６のアルコキシ基、炭素数１〜６のペルフルオロアルキル基、及びフェニル基から選ばれる基で置換されていてよい。
ＡとＢは、ベンゼン環を区別する記号であり、Ａを付したベンゼン環構造ＡとＢを付したベンゼン環構造Ｂが結合する順序は制限されない。
ｍは、ベンゼン環構造Ａの繰り返し数、ｎはベンゼン環構造Ｂの繰り返し数であり、ｍは０以上の整数、ｎは１以上の整数、ｍ＋ｎは３〜６である。］
＜２＞  式（１）で表される化合物が下式（１−１）で表される化合物である上記＜１＞に記載の含フッ素芳香族化合物。
【００１４】
【化２】
2016056098.tif 000003
【００１５】
［ただし、式中の記号は前記と同じ意味を示す。］
＜３＞  式（１）で表される化合物が下式（１−１１）で表される化合物である上記＜１＞に記載の含フッ素芳香族化合物。
【００１６】
【化３】
2016056098.tif 000004
【００１７】
［ただし、式中の記号は前記と同じ意味を示す。］
＜４＞  上記＜１＞〜＜３＞のいずれか１に記載の含フッ素芳香族化合物を含む有機半導体材料。
＜５＞  上記＜４＞に記載の有機半導体用材料で構成される有機半導体薄膜。
＜６＞  上記＜４＞に記載の有機半導体用材料で構成され、結晶性を有する有機半導体薄膜。
＜７＞  基板上に、上記＜５＞又は＜６＞に記載の有機半導体薄膜が形成された有機半導体素子。
＜８＞  ゲート電極、誘電体層、ソース電極、ドレイン電極、及び半導体層を備えるトランジスタにおいて、前記半導体層が上記＜５＞又は＜６＞に記載の有機半導体薄膜で構成されるトランジスタ。
＜９＞  下式（２）で示される化合物を、式Ｒｆ１−Ｓｉ（ＣＨ３）３で表される化合物と反応させて下式（３）で表される化合物を得て、つぎに該式（３）で表される化合物と式Ｒｆ２−Ｘで表される化合物とを反応させて下式（４）で表される化合物を得て、つぎに、該式（４）で表される化合物において脱保護反応及び芳香族化反応を行うことを特徴とする下式（１）で表される含フッ素芳香族化合物の製造方法。
【００１８】
【化４】
2016056098.tif 000005
【００１９】
［上記式において、Ｒｆ１、Ｒｆ２は、互いに異なる基であり、Ｒｆ１は炭素数１〜３の直鎖状ペルフルオロアルキル基であり、Ｒｆ２は炭素数２〜１２の直鎖状ペルフルオロアルキル基である。
Ｒは、同一であっても異なっていてもよく、炭素数１〜１２の１価炭化水素基、１価芳香族炭化水素基、１価複素芳香族基、ハロゲン原子、及び水素原子から選ばれる基である。該Ｒ中に炭素原子に結合した水素原子が存在する場合には、該水素原子の１個以上は炭素数１〜６のアルキル基、炭素数１〜６のアルコキシ基、炭素数１〜６のペルフルオロアルキル基、及びフェニル基から選ばれる基で置換されていてよい。
ＡとＢは、ベンゼン環を区別する記号であり、Ａを付したベンゼン環構造ＡとＢを付したベンゼン環構造Ｂが結合する順序は制限されない。
ｍは、ベンゼン環構造Ａの繰り返し数、ｎはベンゼン環構造Ｂの繰り返し数であり、ｍは０以上の整数、ｎは１以上の整数、ｍ＋ｎは３〜６である。
Ｘはヨウ素原子又は臭素原子である。］
＜１０＞  下式（２Ａ）で表される化合物を、式Ｒｆ１−Ｓｉ（ＣＨ３）３で表される化合物と反応させて下式（３Ａ）で表される化合物を得て、つぎに該式（３Ａ）で表される化合物と式Ｒｆ２−Ｘで表される化合物と反応させて下式（４Ａ）で表される化合物を得て、つぎに、該式（４Ａ）で表される化合物において脱保護反応及び芳香族化反応を行い下式（１Ａ）で表される化合物を得て、つぎに、該式（１Ａ）で表される化合物中のハロゲン原子であるＲＡをＲＢに置換することを特徴とする下式（１Ｂ）で表される化合物の製造方法。
【００２０】
【化５】
2016056098.tif 000006
【００２１】
［上記式において、Ｒｆ１、Ｒｆ２は、互いに異なる基であり、Ｒｆ１は炭素数１〜３の直鎖状ペルフルオロアルキル基であり、Ｒｆ２は炭素数２〜１２の直鎖状ペルフルオロアルキル基である。
ＲＡは、同一であっても異なっていてもよく、炭素数１〜１２の１価炭化水素基、１価芳香族炭化水素基、１価複素芳香族基、ハロゲン原子、及び水素原子から選ばれる基であり、ＲＡの１つ以上はハロゲン原子を示す。該ＲＡ中に炭素原子に結合した水素原子が存在する場合には、該水素原子の１個以上は炭素数１〜６のアルキル基、炭素数１〜６のアルコキシ基、炭素数１〜６のペルフルオロアルキル基、及びフェニル基から選ばれる基で置換されていてよい。
ＲＢはＲＡに対応する基であり、ハロゲン原子であるＲＡに対応するＲＢは、炭素数１〜１２の１価炭化水素基、１価芳香族炭化水素基、１価複素芳香族基、及びハロゲン原子から選ばれる基である。該ＲＢ中に炭素原子に結合した水素原子が存在する場合には、該水素原子の１個以上は炭素数１〜６のアルキル基、炭素数１〜６のアルコキシ基、炭素数１〜６のペルフルオロアルキル基、及びフェニル基から選ばれる基で置換されていてよい。
ハロゲン原子以外のＲＡに対応するＲＢは、ＲＡと同一の基である。
ＡとＢは、ベンゼン環を区別する記号であり、Ａを付したベンゼン環構造ＡとＢを付したベンゼン環構造Ｂが結合する順序は制限されない。
ｍは、ベンゼン環構造Ａの繰り返し数、ｎはベンゼン環構造Ｂの繰り返し数であり、ｍは０以上の整数、ｎは１以上の整数、ｍ＋ｎは３〜６である。
Ｘはヨウ素原子又は臭素原子である。］
【発明の効果】
【００２２】
本発明の含フッ素芳香族化合物は、芳香族骨格を形成する炭素原子に含フッ素アルキル基を導入した化合物であり、有機溶媒への溶解性が高い化合物である。このため、有機半導体材料の製造において、ウェットプロセスを使った製造が可能になる。さらに、含フッ素アルキル基は電子吸引性基であるために凝集力が強くなり、フルオロフィリック効果に基づき分子間相互作用を強めることから、有機半導体材料として高いキャリア移動度を発揮する。
すなわち、本発明の含フッ素芳香族化合物を用いた有機半導体材料は、高性能な有機半導体薄膜を形成でき、有機半導体素子に適用することができる。
【図面の簡単な説明】
【００２３】
【図１】図１は化合物（ｅ４）の出力特性の測定結果を示す図である。
【図２】図２は化合物（ｅ４）の蒸着薄膜のＯｕｔ−ｏｆ−ｐｌａｎｅＸ線回折パターンを示す図である。
【発明を実施するための形態】
【００２４】
以下、本発明を詳細に説明するが、本発明は以下の形態に限定されず、本発明の要旨を逸脱しない範囲において、任意に変形して実施することができる。
本明細書においては、式（Ｘ）で表される化合物を「化合物（Ｘ）」とも称する。
【００２５】
＜含フッ素芳香族化合物＞
本発明にかかる含フッ素芳香族化合物は、下式（１）で表される。
【００２６】
【化６】
2016056098.tif 000007
【００２７】
上記式において、Ｒｆ１、Ｒｆ２は、互いに異なる基であり、Ｒｆ１は炭素数１〜３の直鎖状ペルフルオロアルキル基であり、Ｒｆ２は炭素数２〜１２の直鎖状ペルフルオロアルキル基である。
Ｒは、同一であっても異なっていてもよく、炭素数１〜１２の１価炭化水素基、１価芳香族炭化水素基、１価複素芳香族基、ハロゲン原子、及び水素原子から選ばれる基である。該Ｒ中に炭素原子に結合した水素原子が存在する場合には、該水素原子の１個以上は炭素数１〜６のアルキル基、炭素数１〜６のアルコキシ基、炭素数１〜６のペルフルオロアルキル基、及びフェニル基から選ばれる基で置換されていてよい。
ＡとＢは、ベンゼン環を区別する記号であり、Ａを付したベンゼン環構造ＡとＢを付したベンゼン環構造Ｂが結合する順序は制限されない。環構造ＡとＢが、それぞれ、複数存在する場合、ブロック状になって連結していても、ランダムで結合していてもよい。  ｍは、ベンゼン環構造Ａの繰り返し数、ｎはベンゼン環構造Ｂの繰り返し数であり、ｍは０以上の整数、ｎは１以上の整数、ｍ＋ｎは３〜６である。
【００２８】
本発明にかかる含フッ素芳香族化合物は、異なる直鎖状ペルフルオロアルキル基Ｒｆ１及びＲｆ２を、化合物の短軸方向すなわち芳香族環の縮合方向と垂直の方向に有する。ペルフルオロアルキル基とは、アルキル基の水素原子の全てがフッ素原子に置換された基をいう。縮合多環系化合物は、縮合環の数が増えるにつれてπ−πスタッキングによる分子間相互作用が強まり、キャリア移動度の増加が見込まれる。その一方、強い分子間相互作用は有機溶媒への溶解性の低下も招く。
本発明の化合物は、このような直鎖状ペルフルオロアルキル基であるＲｆ１及びＲｆ２を、分子中に一組以上導入することにより、有機溶媒への溶解性を飛躍的に高めた。また、Ｒｆ１とＲｆ２とはパラ位の関係にあり、このことは、含フッ素芳香族化合物を有機半導体材料として用いた場合に、基板に対する配向性の向上、及び、薄膜の結晶性の観点から好ましい。さらにペルフルオロアルキル基は直鎖状であることで、フッ素原子の相互作用による分子間相互作用の向上の点で好ましい。
【００２９】
ペルフルオロアルキル基は、炭素数が多すぎると、立体障害のために縮合環同士の分子間相互作用を弱める傾向がある。π−πスタッキングによる強い分子間相互作用を損なうことなく、アセン化合物の有機溶媒への溶解性が向上させるために、ペルフルオロアルキル基の炭素数は、Ｒｆ１は１〜３であり、Ｒｆ２は２〜１２である。また、分子間相互作用と溶解性向上とのバランスの観点から、炭素数は、Ｒｆ１は１〜３が好ましく、Ｒｆ２は２〜１０が好ましい。
【００３０】
式中の複数のＲは、互いに同一であっても異なっていてもよく、炭素数１〜１２の１価炭化水素基、１価芳香族炭化水素基、１価複素芳香族基、ハロゲン原子、及び水素原子から選ばれる基である。
炭素数１〜１２の１価炭化水素基としては、溶解性の向上の観点からアルキル基、アルコキシ基、アルケニル基、アルキニル基が好ましい。
１価芳香族炭化水素基としては、溶解性の向上の観点からフェニル基、アリール基、２−チエニル基、３−チエニル基が好ましい。
ハロゲン原子としては、他の置換基に変換することができ、目的に応じた機能を含フッ素芳香族化合物に付与できる観点から臭素原子、ヨウ素原子が好ましい。
Ｒのうち少なくとも一つが、炭素数１〜１２の１価炭化水素基、１価芳香族炭化水素基、又は１価複素芳香族基であれば、有機溶媒への溶解性をさらに向上させることができる。
またＲのうち少なくとも一つがハロゲン原子であれば、ハロゲン原子をさらに所望の機能を有する置換基に変換することができ、目的に応じた機能を含フッ素芳香族化合物に付与することができる。変換する置換基としては、上記した炭素数１〜１２の１価炭化水素基、１価芳香族炭化水素基、１価複素芳香族基等が挙げられる。
さらに、Ｒ中に、炭素原子に結合した水素原子が存在する場合には、該水素原子の１個以上は炭素数１〜６のアルキル基、炭素数１〜６のアルコキシ基、炭素数１〜６のペルフルオロアルキル基、及びフェニル基から選ばれる基で置換されていてよい。このように、Ｒの構造は目的に応じて種々選択することができる。
【００３１】
ＡとＢは、ベンゼン環を区別する記号であり、Ａを付したベンゼン環構造ＡとＢを付したベンゼン環構造Ｂが結合する順序は制限されない。  ｍは、ベンゼン環構造Ａの繰り返し数であり、０以上の整数であり、好ましくは１〜２である。
ｎはベンゼン環構造Ｂの繰り返し数であり、１以上の整数であり、好ましくは１〜２である。
ｍ＋ｎは３〜６の整数であり、好ましくは３〜５である。
【００３２】
本発明に係る含フッ素芳香族化合物は、下式（１−１）で表される化合物が好ましい。ただし、式中の記号は前記と同じ意味を示す。
【００３３】
【化７】
2016056098.tif 000008
【００３４】
さらに、本発明に係る含フッ素芳香族化合物は、下式（１−１０）〜下式（１−１２）で表される化合物が好ましい。ただし、式中の記号は前記と同じ意味を示す。式（１−１０）はｍが２でありｎが１である化合物、式（１−１１）はｍが４でありｎが１である化合物、式（１−１２）はｍが３でありｎが２である化合物に該当する。
【００３５】
【化８】
2016056098.tif 000009
【００３６】
本発明に係る含フッ素芳香族化合物の具体例としては、Ｒが水素原子である下記化合物が挙げられる。
【００３７】
【化９】
2016056098.tif 000010
【００３８】
本発明における含フッ素芳香族化合物は、高いキャリア移動度を有することから、有機半導体材料として有用である。また、有機溶媒への良好な溶解性を有することから、簡便かつ基板を損傷させないウェットプロセスを用いて、高性能の有機半導体薄膜を大量に製膜でき、該有機半導体薄膜を使った、優れた有機半導体素子及び有機半導体デバイスを得ることが可能となる。
【００３９】
＜含フッ素芳香族化合物の製造方法＞
本発明の含フッ素芳香族化合物は下記に示すルートにより製造できる。すなわち、下式（２）で示される化合物を、式Ｒｆ１−Ｓｉ（ＣＨ３）３で表される化合物と反応させて下式（３）で表される化合物を得て、つぎに該式（３）で表される化合物と式Ｒｆ２−Ｘで表される化合物とを反応させて下式（４）で表される化合物を得て、つぎに、該式（４）で表される化合物において脱保護反応を行って下式（５）で表される化合物を得て、該式（５）で表される化合物の芳香族化反応を行うことにより、製造できる。
【００４０】
【化１０】
2016056098.tif 000011
【００４１】
上記式中の記号の意味、及び好ましい態様は、前記の意味及び好ましい態様と同様である。Ｘはヨウ素原子又は臭素原子であり、収率が良い点でヨウ素原子が好ましい。
【００４２】
上記製造方法によれば、パラ位の関係にあるケト基の一方ずつを段階的にペルフルオロアルキル基に変換できるため、構造の異なるペルフルオロアルキル基Ｒｆ１、Ｒｆ２をアセン化合物に導入することができる。
【００４３】
化合物（１）のＲの１以上がハロゲン原子である場合、ハロゲン原子を別の置換基に変換してもよい。すなわち、下式（２Ａ）で表される化合物を、式Ｒｆ１−Ｓｉ（ＣＨ３）３で表される化合物と反応させて下式（３Ａ）で表される化合物を得て、つぎに該式（３Ａ）で表される化合物と式Ｒｆ２−Ｘで表される化合物と反応させて下式（４Ａ）で表される化合物を得て、つぎに、該式（４Ａ）で表される化合物において脱保護反応を行って下式（５Ａ）で表される化合物を得て、該式（５Ａ）で表される化合物の芳香族化反応を行いハロゲン原子を必須とする下式（１Ａ）で表される化合物を得て、つぎに、該式（１Ａ）で表される化合物中のハロゲン原子であるＲＡをＲＢに置換することにより、式（１Ｂ）で表される本発明の含フッ素芳香族化合物を製造することができる。
【００４４】
【化１１】
2016056098.tif 000012
【００４５】
上記式中の記号の意味及び好ましい態様は前記と同様である。
複数のＲＡは、同一であっても異なっていてもよく、炭素数１〜１２の１価炭化水素基、１価芳香族炭化水素基、１価複素芳香族基、ハロゲン原子、および水素原子から選ばれる基であり、ＲＡの１つ以上はハロゲン原子を示す。該ＲＡ中に炭素原子に結合した水素原子が存在する場合には、該水素原子の１個以上は炭素数１〜６のアルキル基、炭素数１〜６のアルコキシ基、炭素数１〜６のペルフルオロアルキル基、およびフェニル基から選ばれる基で置換されていてよい。
ＲＢについては、ハロゲン原子であるＲＡに対応するＲＢは、炭素数１〜１２の１価炭化水素基、１価芳香族炭化水素基、１価複素芳香族基、およびハロゲン原子から選ばれる基である。該ＲＢ中に炭素原子に結合した水素原子が存在する場合には、該水素原子の１個以上は炭素数１〜６のアルキル基、炭素数１〜６のアルコキシ基、炭素数１〜６のペルフルオロアルキル基、およびフェニル基から選ばれる基で置換されていてよい。ハロゲン原子以外のＲＡに対応するＲＢは、ＲＡと同一の基である。
【００４６】
出発原料である化合物（２）および化合物（２Ａ）（以下、２つの化合物をまとめて「化合物（２）」とも記す。）には公知のキノン系化合物を用いることができる。例えば、９，１０−アントラキノン、２−ブロモ−９，１０−アントラキノン、２−ヨード−９，１０−アントラキノン、２，６−ジブロモ−９，１０−アントラキノン、２，６−ジヨード−９，１０−アントラキノン、６，１３−ペンタセンキノン、５，７，１２，１４−テトラヒドロペンタセン−５，７，１２，１４−テトラオン、等が挙げられる。
化合物（２）としては、下記化合物が好ましい。
【００４７】
【化１２】
2016056098.tif 000013
【００４８】
キノン系化合物（２）に反応させる式Ｒｆ１−Ｓｉ（ＣＨ３）３（以下「Ｒｆ１ＴＭＳ」とも記載する。）で表される化合物も、市販されている化合物から、又は公知の製造方法で製造することにより入手できる。
本発明の製造方法では、化合物（２）の１モルに対して、Ｒｆ１ＴＭＳを１．０〜２．０モル、フッ化セシウムを０．１〜１モル加え、有機溶媒中で、温度１０〜３０℃下で１〜５時間反応させて化合物（３）を得るのが好ましい。該条件によれば、ケト基の一方のみが変換された化合物（３）が得られる。有機溶媒としてはテトラヒドロフラン、ジエチルエーテル等が好ましい。
【００４９】
化合物（３）に反応させる式Ｒｆ２−Ｘで表される化合物も、市販されている化合物から、又は公知の製造方法で製造することにより入手できる。
本発明の製造方法では、化合物（３）の１モルに対して、Ｒｆ２−Ｘを１．０〜３．０モル、ＭｅＬｉ−ＬｉＢｒを１．０〜３．０モル加え、有機溶媒中で、温度−８０℃以下で１〜５時間反応させて化合物（４）を得るのが好ましい。該条件によれば、ケト基の他方も変換されて化合物（４）が得られる。有機溶媒としてはテトラヒドロフラン、ジエチルエーテル等が好ましい。
【００５０】
つぎに化合物（４）のトリメチルシリル基（ＴＭＳ基）の脱保護反応により化合物（５）を得る。該反応は濃塩酸を用いた酸処理による脱保護反応によるのが好ましい。該反応は、化合物（４）の１モルに対して、濃塩酸を１〜２０モル用いて、有機溶媒中で、還流下３〜２４時間反応させる方法によるのが特に好ましい。。有機溶媒としては、水溶性有機溶媒が好ましく、エタノール、テトラヒドロフランが特に好ましい。
このＴＭＳ基の脱保護は、テトラブチルアンモニウムフルオリドのようなフッ化物源を用いても実施できる。この場合、化合物（４）の１ｇに対して、テトラブチルアンモニウムフルオリドを１〜５モル加え、有機溶媒中で、０℃付近の温度で０．５〜５時間反応させる方法によるのが好ましい。
【００５１】
続いて、化合物（５）の水酸基の脱離を経由した芳香族化を行い化合物（１）を得る。該反応の反応条件は限定されないが、最終生成物中への金属の混入をできるだけ避けるために一般的な芳香族化反応に用いられる重金属（例として塩化スズ）を用いた反応は採用しないのが好ましい。重金属を用いない反応としては、、真空中で２２０℃以上の熱処理による反応、トリフェニルホスフィン／四臭化炭素を用いた反応が挙げられる。
後者の反応においては、化合物（５）の１ｇに対して、四臭化炭素を３〜１０モル、トリフェニルホスフィンを２〜１０モル加えて、有機溶媒中で、１０〜４０℃、還流下で３〜２４時間反応させる方法を採用するのが好ましい。有機溶媒としては、塩素系溶媒が好ましく、ジクロロメタン、クロロホルム、四塩化炭素が挙げられる。ジクロロメタンが特に好ましい。
得られた化合物（１）は本発明の含フッ素芳香族化合物（１）となり、目的とする用途に用いることができる。
【００５２】
さらに、化合物（１）のＲの１以上がハロゲン原子である場合（すなわちＲがＲＡである化合物（１Ａ）である場合）、化合物（１Ａ）の該ハロゲン原子ＲＡをＲＢで置換し、化合物（１Ｂ）に誘導することができる。置換反応は、Ｃ−Ｘ結合からＣ−Ｃ結合を生成する公知の反応が採用でき、例えば、鈴木カップリング反応や薗頭カップリング反応が好ましい。
【００５３】
＜有機半導体材料＞
本発明の含フッ素芳香族化合物は、種々の機能性材料として用いることができ、特に有機半導体材料として有用に用い得る化合物である。
該有機半導体材料とは、本発明の含フッ素芳香族化合物を含み、有機半導体用として用いうる材料である。有機半導体材料は、含フッ素芳香族化合物のみからなる材料であってみよく、含フッ素芳香族化合物と他の材料とを含む材料であってもよい。他の材料としては、他の有機半導体材料や、種々のドーパント等が挙げられる。ドーパントとしては、例えば有機ＥＬ素子の発光層として用いる場合には、クマリン、キナクリドン、ルブレン、スチルベン系誘導体、蛍光色素等を用いることができる。
【００５４】
本発明の含フッ素芳香族化合物は、ペルフルオロアルキル基間の親和力により隣接分子が凝集し（該効果をフルオロフィリック効果という。）、より効率的な電荷移動に寄与する。したがって、本発明の含フッ素芳香族化合物を用いれば、高いキャリア移動度を保持した有機半導体薄膜、およびこれを利用したトランジスタ等の電子素子の作製が実現できる。
【００５５】
本発明の含フッ素芳香族化合物に対して、ペルフルオロアルキル基を有していないアントラセン、ペンタセンはｐ型半導体としてふるまう。しかし、本発明の含フッ素芳香族化合物は、電子求引性置換基であるペルフルオロアルキル基が導入されているため、置換基によって導電性が変わりうる。よって、本発明の含フッ素化合物は、骨格の一部に存在するペルフルオロアルキル基によって電子遷移エネルギーを変化させることでき、導電型を制御することが可能となり、有機半導体材料として好ましい材料になりうる。
【００５６】
＜有機半導体薄膜＞
本発明に係る有機半導体材料は、ドライプロセス又はウェットプロセスを用い、通常の製造方法にしたがって、基板上に有機半導体に膜を形成できる。該膜としては、薄膜、厚膜、及び結晶性を有する膜が挙げられる。
【００５７】
ドライプロセスで薄膜を形成する場合、真空蒸着法、ＭＢＥ（Ｍｏｌｅｃｕｌａｒ  Ｂｅａｍ  Ｅｐｉｔａｘｙ）法、スパッタリング法、レーザー蒸着法、気相輸送成長法等の公知の方法を用いうる。
これらの薄膜等は、光電変換素子、薄膜トランジスタ素子、発光素子など種々の機能素子の電荷輸送性部材として機能することから、該薄膜を有する多様な電子デバイスを作製することが可能である。
【００５８】
ドライプロセスとして、真空蒸着法、ＭＢＥ法、又は気相輸送成長法を用いて薄膜を形成する場合には、有機半導体材料を加熱して昇華した蒸気を、高真空、真空、低真空、又は常圧で基板表面に輸送する。薄膜の形成は、公知の方法や条件に従って実施でき、具体的には、基板温度は２０〜２００℃、薄膜成長速度は０．００１〜１０００ｎｍ／ｓｅｃが好ましい。該条件とすることで、結晶性があり、かつ、薄膜の表面平滑性がある膜を形成しうる。
基板温度は、低温であると薄膜がアモルファス状になりやすく、高温であると薄膜の表面平滑性が低下する傾向がある。また、薄膜成長速度が遅いと結晶性が低下しやすく、速すぎると薄膜の表面平滑性が低下する傾向がある。
【００５９】
ウェットプロセスで薄膜を形成する場合、含フッ素芳香族化合物を含む有機半導体材料を有機溶媒に溶解して溶液化したものを、基板上に被覆することによって有機半導体薄膜を形成することができる。
本発明の含フッ素芳香族化合物は、従来の有機半導体材料に比して有機溶媒に対する溶解性が改善され、ウェットプロセスの適用ができる利点を有する化合物である。その理由は、含フッ素化合物中のペルフルオロアルキル基の存在により、本発明に係る有機半導体材料が親油性に傾き種々の有機溶媒に可溶となる。ウェットプロセスによる膜形成は、半導体結晶にダメージを与えることなく加工できる利点がある。
【００６０】
ウェットプロセスにおける製膜方法（基板を被覆する方法）としては、塗布、噴霧、および接触等が挙げられる。具体的には、スピンコート法、キャスト法、ディップコート法、インクジェット法、ドクターブレード法、スクリーン印刷法、ディスペンス法等の公知の方法が挙げられる。また、平板状結晶や厚膜状態の形態を取る場合には、キャスト法等が採用できる。製膜方法および有機溶媒は、作製するデバイスに適した組み合わせを選択することが好ましい。
【００６１】
ウェットプロセスにおいては、含フッ素芳香族化合物の溶液と基板との界面に、温度勾配、電場、および磁場から選ばれる少なくとも１つを印加して、結晶成長を制御することもできる。該方法を採用すれば、より高結晶性の有機半導体薄膜を製造でき、かつ、高結晶性の薄膜の性能に基づく優れた半導体特性を得ることができる。また、ウェットプロセス製膜時に、環境雰囲気を溶媒雰囲気にすることにより、溶媒乾燥における蒸気圧を制御して、高結晶性の有機半導体薄膜を製造することもできる。
【００６２】
ウェットプロセスにおいて、含フッ素芳香族化合物を溶解できる有機溶媒の例としては、ペンタン、ヘキサン、ヘプタン等の脂肪族炭化水素類；シクロヘキサン等の脂環式炭化水素類；ベンゼン、トルエン、キシレン等の芳香族炭化水素類；ジエチルエーテル、ｔｅｒｔ−ブチルメチルエーテル、テトラヒドロフラン、ジオキサン等のエーテル類；メタノール、エタノール、２−プロパノール等のアルコール類；又はこれらの混合物等の、非ハロゲン系の溶媒の例が挙げられる。
【００６３】
含ハロゲン溶媒の例としては、塩素化炭化水素類、フッ素化炭化水素類、塩素化フッ素化炭化水素類、含フッ素エーテル化合物が例示できる。具体的には、塩化メチレン、クロロホルム、２，３，３−トリクロロヘプタフルオロブタン、１，１，１，３−テトラクロロテトラフルオロプロパン、１，１，１−トリクロロペンタフルオロプロパン、１，１−ジクロロ−２，２，３，３，３−ペンタフルオロプロパン、１，３−ジクロロ−１，１，２，２，３−ペンタフルオロプロパン、四塩化炭素、１，２−ジクロロエタン、ジクロロペンタフルオロプロパン、ｎ−Ｃ６Ｆ１３−Ｃ２Ｈ５、ｎ−Ｃ４Ｆ９ＯＣＨ３、ｎ−Ｃ４Ｆ９ＯＣ２Ｈ５等が挙げられる。
溶媒は１種のみを用いても２種以上を併用してもよい。２種以上を併用する場合には、非ハロゲン系溶媒と、含ハロゲン溶媒とを併用するのが好ましく、これらを任意の割合で混合した溶媒が好ましい。
【００６４】
本発明における含フッ素芳香族化合物を有機溶媒に溶解させて、ウェットプロセスを行う場合には、作業効率の観点等から有機溶媒に溶解させる有機半導体材料の量は０．０１質量％以上が好ましく、０．２質量％程度がより好ましい。さらに、有機溶媒中の有機半導体材料量は、０．０１〜１０重量％が好ましく、０．２〜１０重量％が特に好ましい。
また、本発明の含フッ素芳香族化合物は有機溶媒に対する溶解性に優れるため、上記の製造方法で得た含フッ素芳香族化合物をカラムクロマトグラフィーや再結晶などの簡易な精製方法によって、高純度化してもよい。
【００６５】
ウェットプロセスによる基板表面の被覆は、大気下又は不活性ガス雰囲気下で行うことができる。特に半導体材料の溶液が酸化しやすい場合には、不活性ガス雰囲気下にすることが好ましく、窒素やアルゴン等を用いることができる。
基板表面を被覆した後、溶媒を揮発させることで有機半導体薄膜が形成される。当該薄膜中の溶媒残存量が多いと薄膜の安定性や半導体特性が低下するおそれがあるため、薄膜形成の後に、再度加熱処理や減圧処理を施し、残存している溶媒を除去することが好ましい。
【００６６】
ウェットプロセスに使用しうる基板の形状は特に限定されず、通常はシート状の基板や板状の基板が好ましい。基板に用いられる材料も特に限定されずセラミックス、金属基板、半導体、樹脂、紙、不織布等が挙げられる。
【００６７】
基板がセラミックス基板である場合の例としては、ガラス、石英、酸化アルミニウム、サファイア、チッ化ケイ素、炭化ケイ素等の基板が挙げられる。金属基板としては金、銅、銀等の基板が挙げられる。半導体基板としては、シリコン（結晶性シリコン、アモルファスシリコン）、ゲルマニウム、ガリウムヒ素、ガリウムリン、チッ化ガリウム等の基板が挙げられる。樹脂基板としては、ポリエステル、ポリエチレン、ポリプロピレン、ポリビニル、ポリビニルアルコール、エチレンビニルアルコール共重合体、環状ポリオレフィン、ポリイミド、ポリアミド、ポリスチレン、ポリカーボネート、ポリエーテルスルフォン、ポリスルフォン、ポリメチルメタクリレート、ポリエチレンテレフタレート、トリアセチルセルロース、ノルボルネン等の基板が挙げられる。
【００６８】
含フッ素芳香族化合物を用いた有機半導体薄膜は、結晶性の薄膜とすることができる。結晶性の薄膜は高い結晶性によって高いキャリア移動度が望め、それによる優れた有機半導体デバイス特性を発現する点から好ましい。
薄膜の結晶状態は、当該薄膜の斜入射Ｘ線回折測定、透過型電子線回折、薄膜のエッジ部にＸ線を入射させ回折を測定する方法により知ることができる。特に薄膜分野の結晶解析手法である斜入射Ｘ線回折が用いられる。Ｘ線回折において、測定する格子面の方向によって、Ｏｕｔ−ｏｆ−ｐｌａｎｅＸＲＤ法とＩｎ−ｐｌａｎｅＸＲＤ法がある。Ｏｕｔ−ｏｆ−ｐｌａｎｅＸＲＤ法は基板に対して平行な格子面を観察する手法である。Ｉｎ−ｐｌａｎｅＸＲＤ法は基板に対して垂直な格子面を観察する手法である。薄膜が結晶性であるとは、薄膜を形成する有機半導体材料に由来する回折ピークが観察されることを意味する。具体的には有機半導体材料の結晶格子に基づく回折、分子長さ由来の回折、あるいは分子が基板に対して平行、あるいは垂直に並ぶ配向性を有する際に現れる特徴的な回折ピークが観察されることを意味する。非結晶状態の膜の場合はこの回折は観察されず、回折ピークが現れた薄膜は結晶性の薄膜であることを意味する。
【００６９】
有機半導体素子に使用する有機半導体薄膜層の厚さは、通常１０〜１，０００ｎｍであることが好ましい。
【００７０】
＜有機半導体素子、有機半導体トランジスタ＞
本発明における含フッ素芳香族化合物は高いキャリア移動度を有する。よって、含フッ素芳香族化合物を含む有機半導体材料は含フッ素化合物の高いキャリア移動度を損なうことなく、有機半導体薄膜を形成することができる。
有機半導体薄膜の層を積層することにより形成した半導体層を含む有機半導体素子は、様々な半導体デバイスに非常に有用である。
【００７１】
半導体デバイスの例としては、有機半導体トランジスタ、有機半導体レーザー、有機光電変換デバイス、有機分子メモリ等が挙げられる。このうち半導体デバイスとしては有機半導体トランジスタが好ましく、さらに電界効果トランジスタ（ＦＥＴ）がより好ましい。
【００７２】
有機半導体トランジスタは、通常、基板、ゲート電極、絶縁体層（誘電体層）、ソース電極、ドレイン電極、および半導体層で構成される。その他にバックゲートやバルクなどが含まれていてもよい。
有機半導体トランジスタ中の構成要素が配置される順序等については、特に限定されない。また、上記構成要素のうち、ゲート電極、ソース電極、ドレイン電極、および半導体層は複数層設けてもよい。複数層の半導体層が存在する場合には、同一平面内に設けても、積層して設けてもよい。
【実施例】
【００７３】
以下に実施例を挙げ、本発明を具体的に説明するが、本発明はこれらの実施例によってなんら限定されるものではない。
【００７４】
（評価方法）
実施例において、合成した化合物は、以下の分析方法および分析条件により構造を同定した。
【００７５】
核磁気共鳴分析は、日本電子社製フーリエ変換高分解能核磁気共鳴装置（ＪＮＭ−ＡＬ４００）により同定を行った。
１Ｈ  ＮＭＲ（３００ＭＨｚ）  溶媒：クロロホルム−ｄ（ＣＤＣｌ３），メタノール−ｄ４（ＣＤ３ＯＤ）又はアセトン−ｄ６（Ａｃｅｔｏｎｅ−ｄ６）。内部標準：テトラメチルシラン（ＴＭＳ）．
１３Ｃ  ＮＭＲ（７５ＭＨｚ）  溶媒：クロロホルム−ｄ（ＣＤＣｌ３），メタノール−ｄ４（ＣＤ３ＯＤ）又はアセトン−ｄ６（Ａｃｅｔｏｎｅ−ｄ６）。内部標準：クロロホルム−ｄ（ＣＤＣｌ３）．
１９Ｆ  ＮＭＲ（２８３ＭＨｚ）  溶媒：クロロホルム−ｄ（ＣＤＣｌ３），メタノール−ｄ４（ＣＤ３ＯＤ）又はアセトン−ｄ６（Ａｃｅｔｏｎｅ−ｄ６）。内部標準：ヘキサフルオロベンゼン（Ｃ６Ｆ６）を−１６３ｐｐｍとした（ＣＦＣｌ３を０ｐｐｍとする）．
【００７６】
赤外吸収分光は、日本分光社製フーリエ変換赤外分光高度計（ＦＴ−ＩＲ）、ＦＴ／ＩＲ−４１００を使用した。元素分析は、パーキンエルマー社製全自動元素分析装置２４００シリーズＩＩを使用した。融点測定は、ヤマト科学社製融点測定器ＭＰ−２１を使用した。
【００７７】
＜実施例１＞
（１）化合物（ａ１）（９−（Ｔｒｉｆｌｕｏｒｏｍｅｔｈｙｌ）−９−（ｔｒｉｍｅｔｈｙｌｓｉｌｏｘｙ）ａｎｔｈｒｃｅｎ−１０−ｏｎｅ）の合成
３００ｍＬ三口フラスコにＣｓＦ（０．３０４ｇ、２．０ｍｍｏｌ）を加え、加熱乾燥した後、Ａｒ置換を行った。ＴＨＦ（１５０ｍＬ）、アントラセン−９，１０−ジオン（４．１６４ｇ、２０．０ｍｍｏｌ）を加え、ＴＨＦ（２５ｍＬ）に溶かしたＴＭＳＣＦ３（３．５５ｍＬ、２４．０ｍｍｏｌ）を滴下ロートを用いてゆっくり滴下した。室温で３時間撹拌した後、飽和ＮＨ４Ｃｌ水溶液でクエンチを行い、酢酸エチルで抽出を行った。有機層を無水Ｎａ２ＳＯ４で乾燥させ、溶媒を除去した。カラムクロマトグラフィー（展開溶媒  ヘキサン：ＣＨ２Ｃｌ２＝２：１）で単離精製を行い、目的の化合物（ａ１）を白色固体として得た（６．３１１ｇ，１８．０ｍｍｏｌ，収率９０％）。
【００７８】
【化１３】
2016056098.tif 000014
【００７９】
（分析結果）  Ｍ．Ｐ．  ８４〜８６℃．  １Ｈ  ＮＭＲ（ＣＤＣｌ３）  δ  −０．０９（ｓ，９Ｈ），７．６３（ｔｄ，２Ｈ，Ｊ＝７．６，０．９Ｈｚ），７．７４（ｔｄ，２Ｈ，Ｊ＝７．２，１．８Ｈｚ），８．１５（ｄｔ，２Ｈ，Ｊ＝６．３，１．５Ｈｚ），８．３４（ｄｄ，２Ｈ，Ｊ＝７．８，１．２Ｈｚ）．
１９Ｆ  ＮＭＲ（ＣＤＣｌ３）  δ  −８１．６６  （ｓ）．
１３Ｃ  ＮＭＲ（ＣＤＣｌ３）  δ  １．７，７４．６（ｑ，Ｊ＝２９．８Ｈｚ），１２３．８（ｑ，Ｊ＝２８６．６Ｈｚ），１２７．５，１２９．０（ｄ，Ｊ＝１．８Ｈｚ），１２９．９，１３１．４，１３３．０，１３９．０，１８２．７．
ＩＲ（ＫＢｒ）ν  ３００６，２９７１，２９０５，１６６８，１５９９，１４５７，１２５３，１０８２，９５６，８１８，７１２，６７９ｃｍ−１．
ＨＲＭＳ（ＡＰＣＩ）  Ｃａｌｃｄ  ｆｏｒ  （Ｍ＋Ｈ）  Ｃ１８Ｈ１７Ｆ１２Ｏ２Ｓｉ：  ３５０．１０２８，  Ｆｏｕｎｄ  ３４９．１００８．
【００８０】
（２）化合物（ａ２）（９−（Ｎｏｎａｆｌｕｏｒｏｂｕｔｙｌ）−１０−（ｔｒｉｆｌｕｏｒｏｍｅｔｈｙｌ）−１０−（ｔｒｉｍｅｔｈｙｌｓｉｌｏｘｙ）ａｎｔｈｒａｃｅｎ−９−ｏｌ）の合成
Ａｒ置換した３０ｍＬ三口フラスコに、化合物（ａ１）（０．３５０ｇ（１．０ｍｍｏｌ））、ジエチルエーテル（１０ｍＬ）、ＣＦ３（ＣＦ２）２ＣＦ２Ｉ（０．３６ｍＬ（２．１ｍｍｏｌ））を加え、−８０℃まで冷却した。滴下ロートを用いて１．５ＭのＭｅＬｉ−ＬｉＢｒエーテル溶液（１．３３ｍＬ（２．０ｍｍｏｌ））をゆっくり滴下した後、８０℃のまま２時間撹拌した。１ＮのＨＣｌ水溶液を加え反応を停止し、酢酸エチルで抽出後、有機層を無水Ｎａ２ＳＯ４で乾燥させた。減圧下で濃縮した後、カラムクロマトグラフィー（展開溶媒ヘキサン：ＣＨ２Ｃｌ２＝２：１）で単離精製を行い、目的の化合物（ａ２）を白色固体として得た（０．４４９ｇ，０．７９ｍｍｏｌ，収率７９％）。
【００８１】
【化１４】
2016056098.tif 000015
【００８２】
（分析結果）
Ｍ．Ｐ．  ９９〜１０１℃．
１Ｈ  ＮＭＲ（ＣＤＣｌ３）  δ  ０．０３（ｓ，９Ｈ），２．９８（ｓ，１Ｈ），７．５０−７．６０（ｍ，４Ｈ），７．９１−７．９８（ｍ，２Ｈ），８．００−８．０９（ｍ，２Ｈ）．
１９Ｆ  ＮＭＲ（ＣＤＣｌ３）  δ  −８１．５５（ｓ，３Ｆ），−８２．２１（ｔ，Ｊ＝９．０Ｈｚ，３Ｆ），−１１６．４９（ｍ，２Ｆ），−１２０．１５（ｍ，２Ｆ），−１２７．２８（ｍ，２Ｆ）．
１３Ｃ  ＮＭＲ（ＣＤＣｌ３）  δ  １．８，７４．２（ｔｔ，Ｊ＝１９．８，１．８Ｈｚ），７６．０（ｑ，Ｊ＝２７．３Ｈｚ），１２４．１（ｑ，Ｊ＝２８９．０Ｈｚ），１２８．６（ｔｔ，Ｊ＝５．６，１．８Ｈｚ），  １２９．０，１２９．５，１２９．６，１３２．８，１３３．４．
ＩＲ  （ＫＢｒ）  ν  ３５８９，３５６３，２９６３，１４４９，１３５７，１２３５，１１７０，９４０，８７８，７６３ｃｍ−１．    
ＨＲＭＳ（ＦＡＢ）  Ｃａｌｃｄ  ｆｏｒ  （Ｍ−Ｈ）  Ｃ２２Ｈ１７Ｆ１２Ｏ２Ｓｉ：  ５６９．０８０６，  Ｆｏｕｎｄ  ５６９．０８２４．
【００８３】
（３）化合物（ａ３）（９−（Ｎｏｎａｆｌｕｏｒｏｂｕｔｙｌ）−１０−（ｔｒｉｆｌｕｏｒｏｍｅｔｈｙｌ）ａｎｔｈｒａｃｅｎｅ−９，１０−ｄｉｏｌ）の合成
ジムロート冷却管を付けた、３０ｍＬ二口ナス型フラスコに、化合物（ａ２）（０．５０６ｇ（０．８９ｍｍｏｌ））、ＴＨＦ（５ｍＬ）、濃塩酸（０．５ｍＬ）を加え、３時間還流した。酢酸エチルで抽出後、有機層を無水Ｎａ２ＳＯ４で乾燥させたのち、減圧下で濃縮した。カラムクロマトグラフィー（展開溶媒  ヘキサン：ＣＨ２Ｃｌ２＝２：１）で単離精製を行い、目的の化合物（ａ３）を白色固体として得た（０．３５１ｇ，０．７１ｍｍｏｌ，収率７９％）。
【００８４】
【化１５】
2016056098.tif 000016
【００８５】
（分析結果）
Ｍ．Ｐ．  １１８〜１２０℃．
１Ｈ  ＮＭＲ（ＣＤＣｌ３）  δ  ２．８８（ｓ，１Ｈ），３．１５（ｄ，Ｊ＝１．２Ｈｚ，１Ｈ），７．５５−７．６３（ｍ，４Ｈ），８．００−８．０８（ｍ，４Ｈ）．
１９Ｆ  ＮＭＲ（ＣＤＣｌ３）  δ  −７９．１９（ｓ，３Ｆ），−８２．１９（ｔ，Ｊ＝９．０Ｈｚ，３Ｆ），  −１１９．３２（ｍ，２Ｆ），−１２１．６４（ｍ，２Ｆ），−１２７．４７（ｍ，２Ｆ）．  １３Ｃ  ＮＭＲ（ＣＤＣｌ３）  δ  ７３．３（ｑ，Ｊ＝２７．９Ｈｚ），７３．７（ｔｔ，Ｊ＝１８．６，２．５Ｈｚ），１２４．０（ｑ，Ｊ＝２８７．８Ｈｚ），１２８．３（ｑ，Ｊ＝３．１Ｈｚ），１２８．４（ｔ，Ｊ＝５．６Ｈｚ），１２９．８，１２９．９，１３２．６，１３２．８． 
ＩＲ（ＫＢｒ）  ν  ３６１０，３４８１，３０８３，１４５０，１３６３，１２０２，１１８５，１１３５，１０２６，８０４，７６７ｃｍ−１． 
ＨＲＭＳ（ＦＡＢ）  Ｃａｌｃｄ  ｆｏｒ  （Ｍ−Ｈ）  Ｃ１９Ｈ９Ｆ１２Ｏ２：  ４９７．０４１１，  Ｆｏｕｎｄ  ４９７．０４０１．
【００８６】
（４）化合物（ａ４）（９−（Ｎｏｎａｆｌｕｏｒｏｂｕｔｙｌ）−１０−（ｔｒｉｆｌｕｏｒｏｍｅｔｈｙｌ）ａｎｔｈｒａｃｅｎｅ）の合成
Ａｒ置換した３０ｍＬ二口ナス型フラスコに、化合物（ａ３）（０．２３２ｇ（０．４７ｍｍｏｌ））、四臭化炭素（０．４６８ｇ（１．４ｍｍｏｌ））を加え、５ｍＬのＣＨ２Ｃｌ２に溶解させた。トリフェニルホスフィン（０．５５１ｇ（２．１ｍｍｏｌ））を加え、室温で１５時間撹拌した後、飽和ＮＨ４Ｃｌ水溶液を加え反応を停止した。ＣＨ２Ｃｌ２で抽出後、有機層を無水Ｎａ２ＳＯ４で乾燥させたのち、減圧下で濃縮した。カラムクロマトグラフィー（展開溶媒  ヘキサン）より単離精製を行い目的の化合物（ａ４）を黄色固体として得た（０．２０５ｇ，０．４４ｍｍｏｌ，収率９３％）。
【００８７】
【化１６】
2016056098.tif 000017
【００８８】
Ｍ．Ｐ．  ８９〜９１℃．    
１Ｈ  ＮＭＲ（ＣＤＣｌ３）  δ  ７．５７−７．６５（ｍ，４Ｈ），８．３５−８．４５（ｍ，２Ｈ），８．５０-８．５５（ｍ，２Ｈ）．    
１９Ｆ  ＮＭＲ  （ＣＤＣｌ３）  δ  −４９．６２（ｓ，３Ｆ），−８１．８７（ｔ，Ｊ＝９．０Ｈｚ，３Ｆ），−９３．０４（ｔ，Ｊ＝１６．１Ｈｚ，２Ｆ），−１１９．３９（ｑ，Ｊ＝１１．６Ｈｚ，２Ｆ），−１２６．８６（ｍ，２Ｆ）．  
１３Ｃ  ＮＭＲ（ＣＤＣｌ３）  δ  １２４．８（ｑ，Ｊ＝６．３Ｈｚ），１２５．４（ｔｔ，Ｊ＝９．９，４．３Ｈｚ），１２５．６（ｑ，Ｊ＝２７７．９Ｈｚ），１２６．４，１２６．９（ｑ，Ｊ＝１．２Ｈｚ），１２７．２（ｔ，Ｊ＝２．３Ｈｚ），１２９．４，１３１．０（ｔ，Ｊ＝２．５Ｈｚ）．  
ＩＲ（ＫＢｒ）  ν  ３１５５，３１００，３０５２，１３５０，１２９０，１２３８，１１３４，１０３２，９３２，８２９，７６５ｃｍ−１．    
ＨＲＭＳ（ＦＡＢ）  Ｃａｌｃｄ  ｆｏｒ  （Ｍ＋）  Ｃ１９Ｈ８Ｆ１２：  ４６４．０４３４，  Ｆｏｕｎｄ  ４６４．０４０２．
【００８９】
＜実施例２＞
（１）化合物（ｂ２）（９−（Ｔｒｉｄｅｃａｆｌｕｏｒｏｈｅｘｙｌ）−１０−（ｔｒｉｆｌｕｏｒｏｍｅｔｈｙｌ）−１０−（ｔｒｉｍｅｔｈｙｌｓｉｌｏｘｙ）ａｎｔｈｒａｃｅｎ−９−ｏｌ）の合成
化合物（ａ２）の合成において、ＣＦ３（ＣＦ２）２ＣＦ２ＩをＣＦ３（ＣＦ２）４ＣＦ２Ｉに変更した以外は同様として、目的の化合物（ｂ２）を白色固体として得た（０．４５６ｇ，０．６８ｍｍｏｌ，収率６８％）。
【００９０】
【化１７】
2016056098.tif 000018
【００９１】
（分析結果）
Ｍ．Ｐ．  ５８〜６０℃．    
１Ｈ  ＮＭＲ（ＣＤＣｌ３）  δ  ０．０４（ｓ，９Ｈ），３．０１（ｓ，１Ｈ），７．５０−７．６０（ｍ，４Ｈ），７．９１−８．００（ｍ，２Ｈ），８．０３−８．０９（ｍ，２Ｈ）．
１９Ｆ  ＮＭＲ  （ＣＤＣｌ３）  δ  −８１．６２（ｓ，３Ｆ），−８２．１７（ｔ，Ｊ＝９．０Ｈｚ，３Ｆ），−１１６．４５（ｍ，２Ｆ），−１１９．２８（ｍ，２Ｆ），−１２３．１１（ｂｒｓ，２Ｆ），−１２４．２０（ｂｒｓ，２Ｆ），−１２７．４４９（ｍ，２Ｆ）．
１３Ｃ  ＮＭＲ（ＣＤＣｌ３）  δ  ２．３，７４．６（ｔｔ，Ｊ＝１９．８，１．９Ｈｚ），７６．４（ｑ，Ｊ＝２７．９Ｈｚ），１２４．５（ｑ，Ｊ＝２８９．０Ｈｚ），１２９．０（ｔｔ，Ｊ＝５．６，１．２Ｈｚ），１２９．４，１２９．９，１３０．０，１３３．２，１３３．８．
ＩＲ（ＫＢｒ）  ν  ３５８５，３４４５，２９６６，１２３７，１１９８，１１５１，１０３２，９３７，８４８，７６１ｃｍ−１．
ＨＲＭＳ（ＡＰＣＩ）  Ｃａｌｃｄ  ｆｏｒ  （Ｍ＋）  Ｃ２４Ｈ１７Ｆ１６Ｏ２Ｓｉ：  ６７０．０８２１，  Ｆｏｕｎｄ  ６６９．０７７８．
【００９２】
（２）化合物（ｂ３）（９−（Ｔｒｉｄｅｃａｆｌｕｏｒｏｈｅｘｙｌ）−１０−（ｔｒｉｆｌｕｏｒｏｍｅｔｈｙｌ）ａｎｔｈｒａｃｅｎ−９，１０−ｄｉｏｌ）の合成
化合物（ａ３）の合成において、化合物（ａ２）を化合物（ｂ２）に変更した以外は同様として、目的の化合物（ｂ３）を白色固体として得た（０．４０９ｇ，０．６８ｍｍｏｌ，収率７７％）。
【００９３】
【化１８】
2016056098.tif 000019
【００９４】
（分析結果）
Ｍ．Ｐ．  ９１−９３°Ｃ．
１Ｈ  ＮＭＲ（ＣＤＣｌ３）  δ  ２．８８（ｄ，Ｊ＝３．０Ｈｚ，１Ｈ），３．１６（ｄｄ，Ｊ＝３．９，１．２Ｈｚ，１Ｈ），７．５８−７．６３（ｍ，４Ｈ），８．０１−８．０７（ｍ，４Ｈ）．    
１９Ｆ  ＮＭＲ（ＣＤＣｌ３）  δ  −７９．１７（ｓ，３Ｆ），−８２．１７（ｔ，Ｊ＝９．０Ｈｚ，３Ｆ），−１１９．１５（ｍ，２Ｆ），−１２０．０６（ｍ，２Ｆ），−１２３．２８（ｂｒｓ，２Ｆ），−１２４．１５（ｂｒｓ，２Ｆ），−１２７．５６（ｍ，２Ｆ）．    
１３Ｃ  ＮＭＲ（ＣＤＣｌ３）  δ  ７３．２（ｑ，Ｊ＝２７．９Ｈｚ），７３．７（ｔｔ，Ｊ＝１９．２，１．８Ｈｚ），１２４．０（ｑ，Ｊ＝２８７．２Ｈｚ），１２８．３（ｑ，Ｊ＝２．５Ｈｚ），１２８．４（ｔ，Ｊ＝５．６Ｈｚ），１２９．６，１２９．８，１３２．７，１３２．９． 
ＩＲ  （ＫＢｒ）  ν  ３４８９，３２２８，１４５３，１３６０，１２４４，１１８２，１０２５，９２４，７６８ｃｍ−１．    
ＨＲＭＳ（ＦＡＢ）  Ｃａｌｃｄ  ｆｏｒ  （Ｍ−Ｈ）  Ｃ２１Ｈ９Ｆ１６Ｏ２：５９７．０３４７，  Ｆｏｕｎｄ  ５９７．０３８５．
【００９５】
（３）化合物（ｂ４）（９−（Ｔｒｉｄｅｃａｆｌｕｏｒｏｈｅｘｙｌ）−１０−（ｔｒｉｆｌｕｏｒｏｍｅｔｈｙｌ）ａｎｔｈｒａｃｅｎｅ）の合成
化合物（ａ４）の合成において、化合物（ａ３）を化合物（ｂ３）に変更した以外は同様として、目的の化合物（ｂ４）を黄色固体として得た（０．１６９ｇ，０．３０ｍｍｏｌ，収率６４％）。
【００９６】
【化１９】
2016056098.tif 000020
【００９７】
（分析結果）
Ｍ．Ｐ．  １０１−１０３°Ｃ．    
１Ｈ  ＮＭＲ（ＣＤＣｌ３）  δ  ７．５７-７．６５（ｍ，４Ｈ），８．３６−８．４６（ｍ，２Ｈ），８．４６−８．５６（ｍ，２Ｈ）．    
１９Ｆ  ＮＭＲ（ＣＤＣｌ３）  δ  −４９．６４（ｓ，３Ｆ），−８１．９４（ｔ，Ｊ＝９．０Ｈｚ，３Ｆ），−９２．９２（ｔ，Ｊ＝１５．８Ｈｚ，２Ｆ），−１１８．５２（ｍ，２Ｆ），−１２２．７６（ｍ，２Ｆ），−１２３．７４（ｍ，２Ｆ），−１２７．２２（ｍ，２Ｆ）．    
１３Ｃ  ＮＭＲ（ＣＤＣｌ３）  δ  １２４．７（ｑ，Ｊ＝５．６Ｈｚ），１２５．４（ｔｔ，Ｊ＝９．３，４．４Ｈｚ），１２５．５（ｑ，Ｊ＝２７７．３Ｈｚ），１２５．８，１２６．４，１２６．８，１２７．２，１２９．４，１３１．０．
ＩＲ  （ＫＢｒ）  ν  ３１６５，３０４８，２９２７，１３６４，１２４３，１２２３，１１４６，１１１５，１０６３，９３７，７７４ｃｍ−１．    
ＨＲＭＳ（ＦＡＢ）  Ｃａｌｃｄ  ｆｏｒ  （Ｍ＋）  Ｃ２１Ｈ８Ｆ１６：  ５６４．０３７０，  Ｆｏｕｎｄ  ５６４．０３９４．
【００９８】
＜実施例３＞
（１）化合物（ｃ２）（９−（Ｈｅｐｔａｄｅｃａｆｌｕｏｒｏｏｃｔｙｌ）−１０−（ｔｒｉｆｌｕｏｒｏｍｅｔｈｙｌ）−１０−（ｔｒｉｍｅｔｈｙｌｓｉｌｏｘｙ）ａｎｔｈｒａｃｅｎ−９−ｏｌ）の合成
化合物（ａ２）の合成において、ＣＦ３（ＣＦ２）２ＣＦ２ＩをＣＦ３（ＣＦ２）６ＣＦ２Ｉに変更した以外は同様として、目的の化合物（ｃ２）を白色固体として得た（０．５３９ｇ，０．７０ｍｍｏｌ，収率７０％）。
【００９９】
【化２０】
2016056098.tif 000021
【０１００】
（分析結果）
Ｍ．Ｐ．  ８４−８６  °Ｃ．    
１Ｈ  ＮＭＲ（ＣＤＣｌ３）  δ  ０．０３（ｓ，９Ｈ），２．９８（ｓ，１Ｈ），７．５０−７．５９（ｍ，４Ｈ），７．９１−７．９７（ｍ，２Ｈ），８．０３−８．０９（ｍ，２Ｈ）．    
１９Ｆ  ＮＭＲ（ＣＤＣｌ３）  δ  −８１．５９（ｓ，３Ｆ），−８２．０７（ｔ，Ｊ＝９．０Ｈｚ，３Ｆ），−１１６．４０（ｍ，２Ｆ），−１１９．１８（ｂｒｓ，２Ｆ），−１２２．９０（ｂｒｓ，２Ｆ），−１２３．２２（ｂｒｓ，４Ｆ），−１２４．０８（ｂｒｓ，２Ｆ），−１２７．４４（ｍ，２Ｆ）．    
１３Ｃ  ＮＭＲ（ＣＤＣｌ３）  δ  １．８，７４．３（ｔｔ，Ｊ＝１９．９，２．４Ｈｚ），７６．０（ｑ，Ｊ＝２７．９Ｈｚ），１２４．２（ｑ，Ｊ＝２８９．０Ｈｚ），１２８．６（ｔ，Ｊ＝５．６Ｈｚ），１２８．９，１２９．５，１２９．６，１３２．８，１３３．５．
ＩＲ  （ＫＢｒ）  ν  ３５８６，３０７８，２９７１，１３７１，１２３５，１１８０，１１５５，１０３５，９０８，８７７，７６３ｃｍ−１．    
ＨＲＭＳ（ＡＰＣＩ）  Ｃａｌｃｄ  ｆｏｒ  （Ｍ＋）  Ｃ２６Ｈ１８Ｆ２０Ｏ２Ｓｉ：  ７７０．０７５７，  Ｆｏｕｎｄ  ７６９．０７５８．
【０１０１】
（２）化合物（ｃ３）（９−（Ｈｅｐｔａｄｅｃａｆｌｕｏｒｏｏｃｔｙｌ）−１０−（ｔｒｉｆｌｕｏｒｏｍｅｔｈｙｌ）ａｎｔｈｒａｃｅｎｅ−９，１０−ｄｉｏｌ）の合成
化合物（ａ３）の合成において、化合物（ａ２）を化合物（ｃ２）に変更した以外は同様として、目的の化合物（ｃ３）を白色固体として得た（０．４１６ｇ，０．６０ｍｍｏｌ，収率６７％）。
【０１０２】
【化２１】
2016056098.tif 000022
【０１０３】
（分析結果）
Ｍ．Ｐ．  １１７−１１９°Ｃ．    
１Ｈ  ＮＭＲ（ＣＤＣｌ３）  δ  ２．８７（ｓ，１Ｈ），３．１５（ｄ，Ｊ＝１．２Ｈｚ，１Ｈ），７．５４−７．６３（ｍ，４Ｈ），８．００−８．０８（ｍ，４Ｈ）．  
１９Ｆ  ＮＭＲ（ＣＤＣｌ３）  δ  −７９．１７（ｓ，３Ｆ），−８２．０９（ｔ，Ｊ＝９．０Ｈｚ，３Ｆ），−１１９．１２（ｍ，２Ｆ），−１２０．５８（ｍ，２Ｆ），−１２３．１０（ｍ，４Ｆ），−１２３．３４（ｍ，２Ｆ），−１２４．１３（ｂｒｓ，２Ｆ），−１２７．４７（ｍ，２Ｆ）．    
ＩＲ  （ＫＢｒ）  ν  ３５９６，３４４０，３０８６，１４５０，１３６８，１２１１，１１５１，１０１９，９１９，７６６ｃｍ−１．    
ＨＲＭＳ（ＡＰＣＩ）  Ｃａｌｃｄ  ｆｏｒ  （Ｍ−Ｈ）  Ｃ２３Ｈ９Ｆ２０Ｏ２：  ６９７．０２８３，  Ｆｏｕｎｄ  ６９７．０３１６．
【０１０４】
（３）化合物（ｃ４）（９−（Ｈｅｐｔａｄｅｃａｆｌｕｏｒｏｏｃｔｙｌ）−１０−（ｔｒｉｆｌｕｏｒｏｍｅｔｈｙｌ）ａｎｔｈｒａｃｅｎｅ）の合成
化合物（ａ４）の合成において、化合物（ａ３）を化合物（ｃ３）に変更した以外は同様として、目的の化合物（ｃ４）を黄色固体として得た（０．１９７ｇ，０．２９ｍｍｏｌ，収率６３％）。
【０１０５】
【化２２】
2016056098.tif 000023
【０１０６】
（分析結果）
Ｍ．Ｐ．  １１４−１１６°Ｃ．  
１Ｈ  ＮＭＲ（ＣＤＣｌ３）  δ  ７．５５−７．６５（ｍ，４Ｈ），８．３２−８．４５（ｍ，２Ｈ），８．４６−８．５７（ｍ，２Ｈ）．    
１９Ｆ  ＮＭＲ（ＣＤＣｌ３）  δ  −４９．６５（ｓ，３Ｆ），−８１．９７（ｔ，Ｊ＝９．０Ｈｚ，３Ｆ），−９２．９１（ｔ，Ｊ＝１６．１Ｈｚ，２Ｆ），−１１８．４６（ｍ，２Ｆ），−１２２．５２ｔｏ−１２３．０４（ｍ，６Ｆ），−１２３．８８（ｂｒｓ，２Ｆ），−１２７．３３（ｍ，２Ｆ）．    
１３Ｃ  ＮＭＲ（ＣＤＣｌ３）  δ  １２４．７（ｑ，Ｊ＝８．０Ｈｚ），１２５．４（ｔｔ，Ｊ＝９．４，５．０Ｈｚ），１２５．５（ｑ，Ｊ＝２７７．９Ｈｚ），１２５．８，１２６．３，１２６．８，１２７．２，１２９．３，１３１．０．  
ＩＲ  （ＫＢｒ）  ν  ３１５６，３０９８，３０５１，１４４６，１３６８，１２４１，１１４８，９９０，７６６ｃｍ−１．    
ＨＲＭＳ（ＦＡＢ）  Ｃａｌｃｄ  ｆｏｒ  （Ｍ＋）  Ｃ２３Ｈ８Ｆ２０：  ６６４．０３０７，  Ｆｏｕｎｄ  ６６４．０３３６．
【０１０７】
＜実施例４＞
（１）化合物（ｄ２）（９−（Ｈｅｎｉｃｏｓａｆｌｕｏｒｏｄｅｃｙｌ）−１０−（ｔｒｉｆｌｕｏｒｏｍｅｔｈｙｌ）−１０−（ｔｒｉｍｅｔｈｙｌｓｉｌｏｘｙ）ａｎｔｈｒａｃｅｎ−９−ｏｌ）の合成
化合物（ａ２）の合成において、ＣＦ３（ＣＦ２）２ＣＦ２ＩをＣＦ３（ＣＦ２）８ＣＦ２Ｉに変更した以外は同様として、目的の化合物（ｄ２）を白色固体として得た（０．４６１ｇ，０．５３ｍｍｏｌ，収率５３％）。
【０１０８】
【化２３】
2016056098.tif 000024
【０１０９】
（分析結果）
Ｍ．Ｐ．  １０７−１０９°Ｃ．    
１Ｈ  ＮＭＲ（ＣＤＣｌ３）  δ  ０．０４（ｓ，９Ｈ），３．０１（ｓ，１Ｈ），７．５０−７．５９（ｍ，４Ｈ），７．９２−７．９７（ｍ，２Ｈ），８．０３−８．０９（ｍ，２Ｈ）．  
１９Ｆ  ＮＭＲ（ＣＤＣｌ３）  δ  −８１．６０（ｓ，３Ｆ），―８２．０５（ｔ，Ｊ＝９．３Ｈｚ，３Ｆ），−１１６．４１（ｂｒｓ，２Ｆ），−１１９．２０（ｂｒｓ，２Ｆ），−１２３．１３（ｂｒｓ，１０Ｆ），−１２４．０４（ｂｒｓ，２Ｆ），−１２７．４２（ｂｒｓ，２Ｆ）．    
１３Ｃ  ＮＭＲ（ＣＤＣｌ３）  δ  ２．１，７４．６（ｔｔ，Ｊ＝１９．８，１．９Ｈｚ），７６．４（ｑ，Ｊ＝２７．９Ｈｚ），１２４．５（ｑ，Ｊ＝２８９．０Ｈｚ），１２９．０（ｔ，Ｊ＝５．６Ｈｚ），１２９．４，１２９．９，１３０．０，１３３．２，１３３．８．  
ＩＲ（ＫＢｒ）  ν  ３５８５，３０７６，２９７３，１３３９，１２２４，１１７３，１１６０，１０３７，９４０，８７９，７６３ｃｍ−１．    
ＨＲＭＳ（ＦＡＢ）  Ｃａｌｃｄ  ｆｏｒ  （Ｍ＋）  Ｃ２８Ｈ１８Ｆ２４Ｏ２Ｓｉ：  ８７０．０６９３，  Ｆｏｕｎｄ  ８７０．０７４４．
【０１１０】
（２）化合物（ｄ３）（９−（Ｈｅｎｉｃｏｓａｆｌｕｏｒｏｄｅｃｙｌ）−１０−（ｔｒｉｆｌｕｏｒｏｍｅｔｈｙｌ）ａｎｔｈｒａｃｅｎｅ−９，１０−ｄｉｏｌ）の合成
化合物（ａ３）の合成において、化合物（ａ２）を化合物（ｄ２）に変更した以外は同様として、目的の化合物（ｄ３）を白色固体として得た（０．５６２ｇ，０．７１ｍｍｏｌ，収率８０％）。
【０１１１】
【化２４】
2016056098.tif 000025
【０１１２】
（分析結果）
Ｍ．Ｐ．  １３２−１３４°Ｃ．    
１Ｈ  ＮＭＲ（ＣＤＣｌ３）  δ  ２．８６（ｓ，１Ｈ），３．１４（ｄ，Ｊ＝０．６Ｈｚ，１Ｈ），７．５５−７．６４（ｍ，４Ｈ），８．０１-８．０８（ｍ，４Ｈ）．  
１９Ｆ  ＮＭＲ（ＣＤＣｌ３）  δ  −７９．１７（ｓ，３Ｆ），−８２．０５（ｔ，Ｊ＝９．３Ｈｚ，３Ｆ），−１１９．１１（ｂｒｓ，２Ｆ），−１２０．５７（ｂｒｓ，２Ｆ），−１２３．１４（ｂｒｓ，１０Ｆ），−１２４．０６（ｂｒｓ，２Ｆ），−１２７．４５（ｂｒｓ，２Ｆ）．    
１３Ｃ  ＮＭＲ（ＣＤＣｌ３）  δ  ７３．２（ｑ，Ｊ＝２７．９Ｈｚ），７３．７（ｔｔ，Ｊ＝１４．３，１．８Ｈｚ），１２４．０（ｑ，Ｊ＝２８７．２Ｈｚ），１２８．３（ｑ，Ｊ＝３．１Ｈｚ），１２８．４（ｔ，Ｊ＝５．６Ｈｚ），１２９．７，１２９．８，１３２．６，１３２．８．    
ＩＲ（ＫＢｒ）  ν  ３５８５，３０７７，２９１０，１４５０，１３３８，１２２２，１１７５，１０３７，９３９，８７９，７６３ｃｍ−１．    
ＨＲＭＳ（ＡＰＣＩ）  Ｃａｌｃｄ  ｆｏｒ  （Ｍ−Ｈ）  Ｃ２５Ｈ９Ｆ２４Ｏ２：  ７９７．０２１９，  Ｆｏｕｎｄ  ７９７．０１９９．
【０１１３】
（３）化合物（ｄ４）（９−（Ｈｅｎｉｃｏｓａｆｌｕｏｒｏｄｅｃｙｌ）−１０−（ｔｒｉｆｌｕｏｒｏｍｅｔｈｙｌ）ａｎｔｈｒａｃｅｎｅ）の合成
化合物（ａ４）の合成において、化合物（ａ３）を化合物（ｄ３）に変更した以外は同様として、目的の化合物（ｄ４）を黄色固体として得た（０．３１３ｇ，０．４１ｍｍｏｌ，収率８７％）。
【０１１４】
【化２５】
2016056098.tif 000026
【０１１５】
（分析結果）
Ｍ．Ｐ．  １１５−１１７°Ｃ．    
１Ｈ  ＮＭＲ（ＣＤＣｌ３）  δ  ７．５７−７．６５（ｍ，４Ｈ），８．３５−８．４５（ｍ，２Ｈ），８．４８−８．５５（ｍ，２Ｈ）．    
１９Ｆ  ＮＭＲ（ＣＤＣｌ３）  δ  −４９．６５（ｓ，３Ｆ），―８１．９８（ｔ，Ｊ＝９．０Ｈｚ，３Ｆ），−９２．９１（ｔ，Ｊ＝１５．８Ｈｚ，２Ｆ），−１１８．４６（ｍ，２Ｆ），−１２２．２５ｔｏ−１２３．２２（ｍ，１０Ｆ），−１２３．９４（ｍ，２Ｆ），−１２７．３４（ｍ，２Ｆ）．    
１３Ｃ  ＮＭＲ（ＣＤＣｌ３）  δ  １２４．７（ｑ，Ｊ＝５．６Ｈｚ），１２５．４（ｔｔ，Ｊ＝１０．０，４．４Ｈｚ），１２５．５（ｑ，Ｊ＝２７６．７Ｈｚ），１２５．８，１２６．４，１２６．８，１２７．２，１２９．３，１３０．９．
ＩＲ（ＫＢｒ）  ν  ３０９８，３０７５，３０４８，１３４０，１２１５，１１５３，１１１５，９１７，８４１，７７６ｃｍ−１．    
ＨＲＭＳ（ＦＡＢ）  Ｃａｌｃｄ  ｆｏｒ  （Ｍ＋）  Ｃ２５Ｈ８Ｆ２４：  ７６４．０２４３，  Ｆｏｕｎｄ  ７６４．０２１０．
【０１１６】
＜実施例５＞
（１）化合物（ｅ１）（６−（Ｔｒｉｆｌｕｏｒｏｍｅｔｈｙｌ）−６−（ｔｒｉｍｅｔｈｙｌｓｉｌｏｘｙ）ｐｅｎｔａｃｅｎ−１３−ｏｎｅ）の合成
化合物（ａ１）の合成において、アントラセン−９，１０−ジオンをペンタセン−６，１３−ジオンに変更した以外は同様として、目的化合物（ｅ１）を白色固体として得た（５．３１ｇ，１１．８ｍｍｏｌ，収率５９％）。
【０１１７】
【化２６】
2016056098.tif 000027
【０１１８】
（分析結果）
Ｍ．Ｐ．  ２２０−２２１°Ｃ．    
１Ｈ  ＮＭＲ（ＣＤＣｌ３）  δ  −０．０４（ｓ，９Ｈ），７．６８（ｍ，４Ｈ），８．０２（ｄ，２Ｈ，Ｊ＝７．２Ｈｚ），８．１３（ｄ，Ｊ＝２Ｈ，Ｊ＝７．８Ｈｚ），８．５３（ｓ，２Ｈ），８．９７（ｓ，２Ｈ）．
１９Ｆ  ＮＭＲ（ＣＤＣｌ３）  δ  −８１．４２（ｓ，３Ｆ）．    
１３Ｃ  ＮＭＲ（ＣＤＣｌ３）  δ  １．９，７５．２（ｑ，Ｊ＝２９．８Ｈｚ），１２４．２（ｑ，Ｊ＝２８６．６Ｈｚ），１２７．９，１２８．３，１２９．１，１２９．２，１２９．５（ｑ，Ｊ＝１．９Ｈｚ），１２９．６，１２９．８，１３３．０，１３４．４，１３５．０． 
ＩＲ（ＫＢｒ）  ν  ３０６６，２９６１，１６６９，１６２４，１４５４，１３４４，１１９３，９９１，８４４，７４８，４７６ｃｍ−１．    
ＨＲＭＳ（ＦＡＢ）  Ｃａｌｃｄ  ｆｏｒ  （Ｍ＋）  Ｃ２６Ｈ２１Ｆ３Ｏ２Ｓｉ：  ４５０．１２６３，  Ｆｏｕｎｄ  ４５０．１２７６．
【０１１９】
（２）化合物（ｅ２）（６−（Ｎｏｎａｆｌｕｏｒｏｂｕｔｙｌ）−１３−（ｔｒｉｆｌｕｏｒｏｍｅｔｈｙｌ）−１３−（ｔｒｉｍｅｔｈｙｌｓｉｌｏｘｙ）ｐｅｎｔａｃｅｎ−６−ｏｌ）の合成
化合物（ａ２）の合成において、化合物（ａ１）を化合物（ｅ１）に変更した以外は同様として、目的の化合物（ｅ２）を白色固体として得た（０．４０７ｇ，０，６０ｍｍｏｌ，収率６０％）。
【０１２０】
【化２７】
2016056098.tif 000028
【０１２１】
（分析結果）
Ｍ．Ｐ．  １８０〜１８１  °Ｃ．    
１Ｈ  ＮＭＲ（ＣＤＣｌ３）  δ  ０．１５（ｓ，９Ｈ），３．３２（ｓ，１Ｈ），７．５９−７．６７（ｍ，４Ｈ），７．９８-８．０３（ｍ，４Ｈ），８．４９（ｓ，２Ｈ），８．６５（ｓ，２Ｈ）．    
１９Ｆ  ＮＭＲ（ＣＤＣｌ３）  δ  −８２．１０（ｓ，３Ｆ），−８２．２１（ｔ，Ｊ＝９．３Ｈｚ，３Ｆ），−１１６．６６（ｍ，２Ｆ），−１１９．９１（ｍ，２Ｆ），−１２７．２２（ｍ，２Ｆ）．    
１３Ｃ  ＮＭＲ（ＣＤＣｌ３）  δ  ２．１，７５．６（ｔｔ，Ｊ＝２０．４，１．８Ｈｚ），７６．８（ｑ，Ｊ＝２７．３Ｈｚ），１２４．４（ｑ，Ｊ＝２８８．３Ｈｚ），１２７．６，１２７．８，１２８．２，１２８．５，１２９．３（ｔ，Ｊ＝５．０Ｈｚ），１３０．０（ｑ，Ｊ＝２．５Ｈｚ），１３０．４，１３２．７，１３３．１．  
ＩＲ（ＫＢｒ）  ν  ３５８６，３５６３，３０７８，２９６２，２９０２，１２３５，１１７０，８７８，８５２，７６３，７０３ｃｍ−１．    
ＨＲＭＳ（ＦＡＢ）  Ｃａｌｃｄ  ｆｏｒ  （Ｍ＋）  Ｃ３０Ｈ２２Ｆ１２Ｏ２Ｓｉ：  ６７０．１１９７，  Ｆｏｕｎｄ  ６７０．１１７４．
【０１２２】
（３）化合物（ｅ３）（６−（Ｎｏｎａｆｌｕｏｒｏｂｕｔｙｌ）−１３−（ｔｒｉｆｌｕｏｒｏｍｅｔｈｙｌ）ｐｅｎｔａｃｅｎｅ−６，１３−ｄｉｏｌ）の合成
化合物（ａ３）の合成において、化合物（ａ２）を化合物（ｅ２）に変更した以外は同様として、目的の化合物（ｅ３）を白色固体として得た（０．５３２ｇ，０．７６ｍｍｏｌ，収率８５％）。
【０１２３】
【化２８】
2016056098.tif 000029
【０１２４】
（分析結果）
Ｍ．Ｐ．  ２２８〜２２９°Ｃ．    
１Ｈ  ＮＭＲ（ＣＤＣｌ３）  δ  ３．１９（ｓ，１Ｈ），３．４３（ｓ，１Ｈ），７．６３−７．６６（ｍ，４Ｈ），８．００−８．０４（ｍ，４Ｈ），８．６３（ｓ，４Ｈ）．    
１９Ｆ  ＮＭＲ（ＣＤＣｌ３）  δ  −７９．８４（ｓ，３Ｆ），−８２．２０（ｔ，Ｊ＝９．０Ｈｚ，３Ｆ），−１１９．６３（ｍ，２Ｆ），−１２１．１２（ｍ，２Ｆ），−１２７．３９（ｍ，２Ｆ）．    
１３Ｃ  ＮＭＲ（ＣＤＣｌ３）  δ  ７４．１（ｑ，Ｊ＝２７．９Ｈｚ），７３．７（ｔｔ，Ｊ＝１８．６，２．５Ｈｚ），１２４．３（ｑ，Ｊ＝２８７．２Ｈｚ），１２７．８，１２７．９，１２８．３，１２８．５，１２９．０（ｑ，Ｊ＝２．９Ｈｚ），１２９．２（ｔ，Ｊ＝４．７Ｈｚ），１２９．６，１３３．１，１３３．２．    
ＩＲ  （ＫＢｒ）  ν  ３５９８，３４５２，３０５９，１２１９，１１８５，７５４，４７９ｃｍ−１．    
ＨＲＭＳ（ＦＡＢ）  Ｃａｌｃｄ  ｆｏｒ  （Ｍ−Ｈ）  Ｃ２７Ｈ１３Ｆ１２Ｏ２：  ５９７．０７２４，  Ｆｏｕｎｄ  ５９７．０７５２．
【０１２５】
（４）化合物（ｅ４）（６−（Ｎｏｎａｆｌｕｏｒｏｂｕｔｙｌ）−１３−（ｔｒｉｆｌｕｏｒｏｍｅｔｈｙｌ）ｐｅｎｔａｃｅｎｅ）の合成
化合物（ａ４）の合成において、化合物（ａ３）を化合物（ｅ３）に変更した以外は同様として、目的の化合物（ｅ４）を暗青色結晶として得た（０．０７８ｇ，０．１４ｍｍｏｌ，収率３０％）。
【０１２６】
【化２９】
2016056098.tif 000030
【０１２７】
（分析結果）
Ｍ．Ｐ．  ２００°Ｃ（分解）．    
１Ｈ  ＮＭＲ（ＣＤＣｌ３）  δ  ７．２６−７．４７（ｍ，４Ｈ），７．９１−７．９７（ｍ，４Ｈ），９．０２（ｓ，２Ｈ），９．１３（ｓ，２Ｈ）．    
１９Ｆ  ＮＭＲ（ＣＤＣｌ３）  δ  −４９．４３（ｓ，３Ｆ），−８１．７３（ｔ，Ｊ＝９．０Ｈｚ，３Ｆ），−９２．９８（ｔ，Ｊ＝１４．０Ｈｚ，２Ｆ），−１１８．１７（ｑ，Ｊ＝９．３Ｈｚ，２Ｆ），−１２６．８０（ｍ，２Ｆ）．    
ＩＲ（ＫＢｒ）  ν  ３１５５，１３５３，１２２９，１１３２，１１０６，８７６，７４３，７２９ｃｍ−１．  
ＨＲＭＳ（ＦＡＢ）  Ｃａｌｃｄ  ｆｏｒ  （Ｍ＋）  Ｃ２７Ｈ１２Ｆ１２：  ５６４．０７４７，  Ｆｏｕｎｄ  ５６４．０７３６．
【０１２８】
＜実施例６＞
（１）化合物（ｆ２）（６−（Ｔｒｉｄｅｃａｆｌｕｏｒｏｈｅｘｙｌ）−１３−（ｔｒｉｆｌｕｏｒｏｍｅｔｈｙｌ）−１３−（ｔｒｉｍｅｔｈｙｌｓｉｌｏｘｙ）ｐｅｎｔａｃｅｎ−６−ｏｌ）の合成
化合物（ｅ２）の合成において、ＣＦ３（ＣＦ２）２ＣＦ２ＩをＣＦ３（ＣＦ２）４ＣＦ２Ｉに変更した以外は同様として、目的の化合物（ｆ２）を白色固体として得た（０．４７５ｇ，０．６１ｍｍｏｌ，収率６１％）。
【０１２９】
【化３０】
2016056098.tif 000031
【０１３０】
（分析結果）
Ｍ．Ｐ．  １７５〜１７７°Ｃ．    
１Ｈ  ＮＭＲ（ＣＤＣｌ３）  δ  ０．１５（ｓ，９Ｈ），３．３２（ｓ，１Ｈ），７．５９−７．６７（ｍ，４Ｈ），７．９８−８．０３（ｍ，４Ｈ），８．４９（ｓ，２Ｈ），８．６５（ｓ，２Ｈ）．  
１９Ｆ  ＮＭＲ（ＣＤＣｌ３）  δ  −８２．１２（ｓ，３Ｆ），−８２．２１（ｔ，Ｊ＝９．０Ｈｚ，３Ｆ），−１１６．５８（ｂｒｓ，２Ｆ），−１１８．９３（ｂｒｓ，２Ｆ），−１２３．０２（ｂｒｓ，２Ｆ），−１２４．１６（ｂｒｓ，２Ｆ），−１２７．５２（ｂｒｓ，２Ｆ）．
１３Ｃ  ＮＭＲ（ＣＤＣｌ３）  δ  ２．１，７５．１（ｔｔ，Ｊ＝２０．１，１．８Ｈｚ），７６．７（ｑ，Ｊ＝２７．９Ｈｚ），１２４．３（ｑ，Ｊ＝２８９．０Ｈｚ），１２７．６，１２７．８，１２８．１，１２８．５，１２９．３（ｔ，Ｊ＝５．０Ｈｚ），１２９．９（ｑ，Ｊ＝２．５Ｈｚ），１３０．３，１３２．７，１３３．１．  
ＩＲ（ＫＢｒ）  ν  ３５２８，３０６２，２９６０，２９０２，１２４３，１１７０，１１４９，９０５，８４８，６４１，５２０ｃｍ−１．  
ＨＲＭＳ（ＦＡＢ）  Ｃａｌｃｄ  ｆｏｒ  （Ｍ−Ｈ）  Ｃ３２Ｈ２１Ｆ１６Ｏ２Ｓｉ：  ７６９．１０５５，  Ｆｏｕｎｄ  ７６９．１０１０．
【０１３１】
（２）化合物（ｆ３）（６−（Ｔｒｉｄｅｃａｆｌｕｏｒｏｈｅｘｙｌ）−１３−（ｔｒｉｆｌｕｏｒｏｍｅｔｈｙｌ）ｐｅｎｔａｃｅｎｅ−６，１３−ｄｉｏｌ）の合成
化合物（ｅ３）の合成において、化合物（ｅ２）を化合物（ｆ２）に変更した以外は同様として、目的の化合物（ｆ３）を白色固体として得た（０．５７２ｇ，０．８２ｍｍｏｌ，収率９２％）。
【０１３２】
【化３１】
2016056098.tif 000032
【０１３３】
（分析結果）
Ｍ．Ｐ．  ２３０〜２３１°Ｃ．    
１Ｈ  ＮＭＲ（ＣＤＣｌ３）  δ  ３．２０（ｓ，１Ｈ），３．４４（ｓ，１Ｈ），７．６２−７．６５（ｍ，４Ｈ），８．００−８．０３（ｍ，４Ｈ），８．６２（ｄ，Ｊ＝２．４Ｈｚ，４Ｈ）．    
１９Ｆ  ＮＭＲ（ＣＤＣｌ３）  δ  −７９．８２（ｓ，３Ｆ），−８２．２４（ｔ，Ｊ＝９．０Ｈｚ，３Ｆ），−１１９．４８（ｂｒｓ，２Ｆ），−１２０．１７（ｂｒｓ，２Ｆ），−１２３．２５（ｂｒｓ，２Ｆ），−１２４．１６（ｂｒｓ，２Ｆ），−１２７．６３（ｍ，２Ｆ）．
ＩＲ（ＫＢｒ）  ν  ３５５１，３４７８，３０６５，１１９７，１１６６，７５３，６４７，４８０ｃｍ−１．    
ＨＲＭＳ（ＦＡＢ）  Ｃａｌｃｄ  ｆｏｒ  （Ｍ−Ｈ）  Ｃ２９Ｈ１３Ｆ１６Ｏ２：  ６９７．０６６０，  Ｆｏｕｎｄ  ６９７．０６８４．
【０１３４】
（３）化合物（ｆ４）（６−（Ｔｒｉｄｅｃａｆｌｕｏｒｏｈｅｘｙｌ）−１３−（ｔｒｉｆｌｕｏｒｏｍｅｔｈｙｌ）ｐｅｎｔａｃｅｎｅ）の合成
化合物（ｅ４）の合成において、化合物（ｅ３）を化合物（ｆ３）に変更した以外は同様として、目的の化合物（ｆ４）を暗青色結晶として得た（０．０６８ｇ，０．１０ｍｍｏｌ，収率２２％）。
【０１３５】
【化３２】
2016056098.tif 000033
【０１３６】
（分析結果）
Ｍ．Ｐ．  １９５°Ｃ（分解）．  
１Ｈ  ＮＭＲ（ＣＤＣｌ３）  δ  ７．４２−７．４９（ｍ，４Ｈ），７．９３−７．９７（ｍ，４Ｈ），９．０３（ｓ，２Ｈ），９．１３（ｓ，２Ｈ）．  
１９Ｆ  ＮＭＲ（ＣＤＣｌ３）  δ  −４９．４２（ｓ，３Ｆ），−８１．９０（ｔ，Ｊ＝９．０Ｈｚ，３Ｆ），−９２．８２（ｂｒｓ，２Ｆ），−１１７．９４（ｍ，２Ｆ），−１２２．６５（ｂｒｓ，２Ｆ），−１２３．６０（ｍ，２Ｆ），−１２７．１５（ｍ，２Ｆ）．  
ＩＲ（ＫＢｒ）  ν  ３０６０，１２３３，１１４５，１１０５，７４０，７１３，６７９ｃｍ−１．    
ＨＲＭＳ（ＦＡＢ）  Ｃａｌｃｄ  ｆｏｒ  （Ｍ＋）  Ｃ２９Ｈ１２Ｆ１６：  ６６４．０６８４，  Ｆｏｕｎｄ  ６６４．０７０１．
【０１３７】
＜実施例７＞
（１）化合物（ｇ２）の合成：
化合物（ｅ２）の合成において、ＣＦ３（ＣＦ２）２ＣＦ２ＩをＣＦ３（ＣＦ２）６ＣＦ２Ｉに変更した以外は同様として、目的の化合物（ｇ２）を白色固体として得た（０．５４８ｇ，０．６３ｍｍｏｌ，収率６３％）。
【０１３８】
【化３３】
2016056098.tif 000034
【０１３９】
（分析結果）
Ｍ．Ｐ．  １８１〜１８３°Ｃ．    
１Ｈ  ＮＭＲ（ＣＤＣｌ３）  δ  ０．１５（ｓ，９Ｈ），３．３２（ｓ，１Ｈ），７．５９−７．６７（ｍ，４Ｈ），７．９８−８．０３（ｍ，４Ｈ），８．４９（ｓ，２Ｈ），８．６５（ｓ，２Ｈ）．  
１９Ｆ  ＮＭＲ（ＣＤＣｌ３）  δ  −８２．１２（ｍ，６Ｆ），−１１６．５６（ｂｒｓ，２Ｆ），−１１８．８８（ｂｒｓ，２Ｆ），−１２２．８２（ｂｒｓ，２Ｆ），−１２３．２５（ｂｒｓ，４Ｆ），−１２４．１４（ｂｒｓ，２Ｆ），−１２７．４９（ｂｒｓ，２Ｆ）．  
１３Ｃ  ＮＭＲ（ＣＤＣｌ３）  δ  ２．１，７５．２（ｔｔ，Ｊ＝２０．４，２．５Ｈｚ），７７．０（ｑ，Ｊ＝３０．４Ｈｚ），１２４．３（ｑ，Ｊ＝２８８．３Ｈｚ），１２７．６，１２７．８，１２８．２，１２８．５，１２９．３（ｔ，Ｊ＝４．９Ｈｚ），１３０．０（ｑ，Ｊ＝２．５Ｈｚ），１３０．４，１３２．７，１３３．１．  
ＩＲ（ＫＢｒ）  ν  ３５８２，３０６４，２９５５，２８９８，１２３７，１１７３，８８１，７４７，５５８，５２４ｃｍ−１．    
ＨＲＭＳ（ＡＰＣＩ）  Ｃａｌｃｄ  ｆｏｒ  （Ｍ−Ｈ）  Ｃ３４Ｈ２１Ｆ２０Ｏ２Ｓｉ：  ８６９．０９９１，  Ｆｏｕｎｄ  ８６９．１０６７．
【０１４０】
（２）化合物（ｇ３）（６−（Ｈｅｐｔａｄｅｃａｆｌｕｏｒｏｏｃｔｙｌ）−１３−（ｔｒｉｆｌｕｏｒｏｍｅｔｈｙｌ）ｐｅｎｔａｃｅｎｅ−６，１３−ｄｉｏｌ）の合成
化合物（ｅ３）の合成において、化合物（ｅ２）を化合物（ｇ２）に変更した以外は同様として、目的の化合物（ｇ３）を白色固体として得た（０．５３５ｇ，０．６７ｍｍｏｌ，収率７５％）。
【０１４１】
【化３４】
2016056098.tif 000035
【０１４２】
（分析結果）
Ｍ．Ｐ．  ２３３〜２３４  °Ｃ．    
１Ｈ  ＮＭＲ  （ＣＤＣｌ３）  δ  ３．１８（ｓ，１Ｈ），３．４２（ｓ，１Ｈ），７．６３−７．６５（ｍ，４Ｈ），８．００−８．０３（ｍ，４Ｈ），８．６２（ｓ，４Ｈ）．  
１９Ｆ  ＮＭＲ（ＣＤＣｌ３）  δ  −７９．６７（ｓ，３Ｆ），−８１．９６（ｔ，Ｊ＝９．０Ｈｚ，３Ｆ），−１１９．２９（ｂｒｓ，２Ｆ），−１１９．９５（ｂｒｓ，２Ｆ），−１２２．９３（ｂｒｓ，４Ｆ），−１２３．２７（ｂｒｓ，２Ｆ），−１２４．００（ｂｒｓ，２Ｆ），−１２７．３４（ｂｒｓ，２Ｆ）．  
ＩＲ（ＫＢｒ）  ν  ３５９９，３５７８，３４５４，３０６１，１２０６，１１５０，７５４，６６０，５４８，４１５ｃｍ−１．    
ＨＲＭＳ（ＦＡＢ）  Ｃａｌｃｄ  ｆｏｒ  （Ｍ＋）  Ｃ３１Ｈ１４Ｆ２０Ｏ２：  ７９８．０６７４，  Ｆｏｕｎｄ  ７９８．０７２１．
【０１４３】
（３）化合物（ｇ４）（６−（Ｈｅｐｔａｄｅｃａｆｌｕｏｒｏｏｃｔｙｌ）−１３−（ｔｒｉｆｌｕｏｒｏｍｅｔｈｙｌ）ｐｅｎｔａｃｅｎｅ）の合成
化合物（ｅ４）の合成において、化合物（ｅ３）を化合物（ｇ３）に変更した以外は同様として、目的の化合物（ｇ４）を暗青色結晶として得た（０．１９ｇ，０．２５ｍｍｏｌ，収率５４％）。
【０１４４】
【化３５】
2016056098.tif 000036
【０１４５】
（分析結果）
Ｍ．Ｐ．  １９２°Ｃ（分解）．  
１Ｈ  ＮＭＲ（ＣＤＣｌ３）  δ  ７．４２-７．４８（ｍ，４Ｈ），７．９３−７．９７（ｍ，４Ｈ），９．０３（ｓ，２Ｈ），９．１３（ｓ，２Ｈ）．  
１９Ｆ  ＮＭＲ（ＣＤＣｌ３）  δ  −４９．４２（ｓ，３Ｆ），−８１．９４（ｔ，Ｊ＝９．０Ｈｚ，３Ｆ），−９２．７９（ｂｒｓ，２Ｆ），−１１７．８５（ｂｒｓ，２Ｆ），−１２２．５０（ｍ，４Ｆ），−１２２．９３（ｍ，２Ｆ），−１２３．８２（ｍ，２Ｆ），−１２７．２６（ｂｒｓ，２Ｆ）．  
ＩＲ（ＫＢｒ）  ν  ３０６１，１２１７，１１５３，１１０６，７３５，６７２，６４６，６３０，５５４ｃｍ−１．    
ＨＲＭＳ（ＦＡＢ）  Ｃａｌｃｄ  ｆｏｒ  （Ｍ＋）  Ｃ２９Ｈ１２Ｆ１６：  ６６４．０６８４，  Ｆｏｕｎｄ  ６６４．０７０１．
【０１４６】
＜実施例８＞
（１）化合物（ｈ２）（６−（Ｈｅｎｉｃｏｓａｆｌｕｏｒｏｄｅｃｙｌ）−１３−（ｔｒｉｆｌｕｏｒｏｍｅｔｈｙｌ）−１３−（ｔｒｉｍｅｔｈｙｌｓｉｌｏｘｙ）ｐｅｎｔａｃｅｎ−６−ｏｌ）の合成
化合物（ｅ２）の合成において、ＣＦ３（ＣＦ２）２ＣＦ２ＩをＣＦ３（ＣＦ２）８ＣＦ２Ｉに変更した以外は同様として、目的の化合物（ｈ２）を白色固体として得た（０．５５２ｇ，０．５７ｍｍｏｌ，収率５７％）。
【０１４７】
【化３６】
2016056098.tif 000037
【０１４８】
（分析結果）
Ｍ．Ｐ．  １９４〜１９５  °Ｃ．    
１Ｈ  ＮＭＲ（ＣＤＣｌ３）  δ  ０．１５（ｓ，９Ｈ），３．３０（ｓ，１Ｈ），７．６０−７．６６（ｍ，４Ｈ），７．９８−８．０３（ｍ，４Ｈ），８．４９（ｓ，２Ｈ），８．６５（ｓ，２Ｈ）．
１９Ｆ  ＮＭＲ（ＣＤＣｌ３）  δ  −８２．０６（ｔ，Ｊ＝９．０Ｈｚ，３Ｆ），−８２．１４（ｓ，３Ｆ），−１１６．５８（ｂｒｓ，２Ｆ），−１１８．８８（ｂｒｓ，２Ｆ），−１２２．８３（ｂｒｓ，２Ｆ），−１２３．１５（ｂｒｓ，２Ｆ），−１２４．０４（ｂｒｓ，８Ｆ），−１２７．４４（ｂｒｓ，２Ｆ）．  
ＩＲ（ＫＢｒ）  ν  ３５８２，３０６５，２９５５，２８９７，１２２０，１１７３，８４８，７４７，５４７ｃｍ−１．    
ＨＲＭＳ（ＦＡＢ）  Ｃａｌｃｄ  ｆｏｒ  （Ｍ−Ｈ）  Ｃ３６Ｈ２１Ｆ２４Ｏ２Ｓｉ：  ９６９．０９２８，  Ｆｏｕｎｄ  ９６９．０９６０．
【０１４９】
（２）化合物（ｈ３）（９−（Ｈｅｎｉｃｏｓａｆｌｕｏｒｏｄｅｃｙｌ）−１０−（ｔｒｉｆｌｕｏｒｏｍｅｔｈｙｌ）ａｎｔｈｒａｃｅｎｅ−９，１０−ｄｉｏｌ）の合成
化合物（ｅ３）の合成において、化合物（ｅ２）を化合物（ｈ２）に変更した以外は同様として、目的の化合物（ｈ３）を白色固体として得た（０．５９８ｇ，０．６６７ｍｍｏｌ，収率７５％）。
【０１５０】
【化３７】
2016056098.tif 000038
【０１５１】
（分析結果）
Ｍ．Ｐ．  ２４０−２４２  °Ｃ．
１Ｈ  ＮＭＲ（ＣＤＣｌ３）  δ  ３．４０（ｓ，１Ｈ），３．７１（ｓ，１Ｈ），７．６２−７．６５（ｍ，４Ｈ），８．００−８．０４（ｍ，４Ｈ），８．６２−８．６４（ｍ，４Ｈ）．  
１９Ｆ  ＮＭＲ（ＣＤＣｌ３）  δ  −７９．８６（ｓ，３Ｆ），−８２．０７（ｔ，Ｊ＝９．３Ｈｚ，３Ｆ），−１１９．４７（ｂｒｓ，２Ｆ），−１１９．０９（ｂｒｓ，２Ｆ），−１２３．１９（ｂｒｓ，１０Ｆ），−１２４．０４（ｂｒｓ，２Ｆ），−１２７．４５（ｂｒｓ，２Ｆ）．
ＩＲ（ＫＢｒ）  ν  ３５９５，３４７７，３０５６，１２０６，１１５５，６５７，６４６，５５４，４５０ｃｍ−１．    
ＨＲＭＳ（ＦＡＢ）  Ｃａｌｃｄ  ｆｏｒ  （Ｍ−Ｈ）  Ｃ３３Ｈ１３Ｆ２４Ｏ２：  ８９７．０５３３，  Ｆｏｕｎｄ  ８９７．０５５７．
【０１５２】
（３）化合物（ｈ４）（６−（Ｈｅｎｉｃｏｓａｆｌｕｏｒｏｄｅｃｙｌ）−１３−（ｔｒｉｆｌｕｏｒｏｍｅｔｈｙｌ）ｐｅｎｔａｃｅｎｅ）の合成
化合物（ｅ４）の合成において、化合物（ｅ３）を化合物（ｈ３）に変更した以外は同様として、目的の化合物（ｈ４）を暗緑色結晶として得た（０．０９６ｇ，０．１１２ｍｍｏｌ，収率２４％）。
【０１５３】
【化３８】
2016056098.tif 000039
【０１５４】
（分析結果）
Ｍ．Ｐ．  １９９°Ｃ（分解）．
１Ｈ  ＮＭＲ（ＣＤＣｌ３）  δ  ７．２６−７．４７（ｍ，４Ｈ），７．９３−７．９７（ｍ，４Ｈ），９．０３（ｓ，２Ｈ），９．１３（ｓ，２Ｈ）．    
１９Ｆ  ＮＭＲ（ＣＤＣｌ３）  δ  −４９．４２（ｓ，３Ｆ），−８１．９７（ｔ，Ｊ＝９．３Ｈｚ，３Ｆ），−９２．７９（ｂｒｓ，２Ｆ），−１１７．８６（ｂｒｓ，２Ｆ），−１２２．４１ｔｏ−１２３．０９（ｍ，１０Ｆ），−１２３．９０（ｂｒｓ，２Ｆ），−１２７．３４（ｂｒｓ，２Ｆ）．    
ＩＲ（ＫＢｒ）  ν  ３０６１，１２１１，１１５２，１１０５，７４４，５５８，４５５，４１８ｃｍ−１．    
ＨＲＭＳ（ＦＡＢ）  Ｃａｌｃｄ  ｆｏｒ  （Ｍ＋）  Ｃ３３Ｈ１２Ｆ２４：  ８６４．０５５６，  Ｆｏｕｎｄ  ８６４．０５７６．
【０１５５】
＜溶解性試験＞
実施例５〜８で得られた化合物（ｅ４）〜（ｈ４）のウェットプロセスへの適用性を検討するため、各種溶媒に対する溶解性試験を行った。具体的には、試料２０ｍｇを量りとり、室温で溶媒１０ｇへの溶解性（０．２質量％）を目視により判断した。溶媒はトルエン、テトラヒドロフラン（ＴＨＦ）、クロロホルムおよびｏ−ジクロロベンゼンの４種類を用いた。比較例として、縮合多環系化合物で環の数が同じ５環であるペンタセン（比較例１）の溶解性試験の結果も併せて示す。
【０１５６】
【表１】
2016056098.tif 000040
【０１５７】
溶解性試験の結果、化合物はペンタセンと比較して、有機溶媒への高い溶解性を有することが明らかになった。これは、化合物にパーフルオロアルキル基を持つためであると考えられる。
これにより、ペンタセンがドライプロセスである蒸着法以外にデバイスに適用が困難な一方で、化合物（ｅ４）〜（ｈ４）は塗布やスピンコート法、インクジェット法などに代表されるウェットプロセスの適用が可能であると言える。
【０１５８】
＜イオン化ポテンシャル測定＞
実施例５〜８で得られた化合物（ｅ４）〜（ｈ４）のイオン化ポテンシャルを、大気中光電子分光装置（理研計器株式会社製、ＡＣ−１）を用いて測定した。測定サンプルはシリコン基板に対して、化合物（ｅ４）〜（ｈ４）を真空蒸着（背圧〜１０−４Ｐａ、蒸着レート０．１Å／ｓ、基板温度２５℃、膜厚：７０ｎｍ）することにより、作製した。比較例として同様に作製したペンタセン蒸着膜を用いた。
測定の結果を下記の表２に示す。
【０１５９】
【表２】
2016056098.tif 000041
【０１６０】
イオン化ポテンシャル測定の結果、化合物（ｅ４）〜（ｈ４）はＨＯＭＯレベルが低く、耐酸化性に優れていることが分かった。これは、化合物（ｅ４）〜（ｈ４）のフッ素原子の電子吸引性に起因するものであると考えられる。
【０１６１】
＜有機半導体材料特性＞
化合物（ｅ４）〜（ｇ４）の有機半導体材料としての特性評価のため蒸着電界効果型トランジスタ（蒸着ＦＥＴ）素子を作製し、電界効果移動度（キャリア移動度）を求めた。以下に蒸着ＦＥＴ素子の作製方法と半導体特性の評価手法を以下に示す。
【０１６２】
洗浄済みのシリコン酸化膜付きシリコン基板をｎ−オクチルトリクロロシランのトルエン溶液に浸漬させ、シリコン酸化膜表面を処理した。上記基板に対して、実施例５〜７で得た化合物（ｅ４）〜（ｇ４）を真空蒸着（背圧〜１０−４Ｐａ、蒸着レート０．１Å／ｓ、基板温度２５℃、膜厚：７０ｎｍ）することにより、有機半導体層を形成した。
【０１６３】
この有機半導体層上部にシャドウマスクを用いて金を真空蒸着し（背圧〜１０−４Ｐａ、蒸着レート１〜２Å／ｓ、膜厚：５０ｎｍ）、ソース、ドレイン電極を形成した（チャネル長５０μｍ、チャネル幅１ｍｍ）。電極とは異なる部位の有機半導体層およびシリコン酸化膜を削り取り、その部分に導電性ペースト（藤倉化成社製、ドータイトＤ−５５０）を付け溶媒を乾燥させた。このようにして、トップコンタクト・ボトムゲート構造の電界効果型トランジスタ（ＦＥＴ）素子を作製した。
【０１６４】
得られた蒸着ＦＥＴ素子の電気特性はＡｇｉｌｅｎｔ社製の半導体デバイスアナライザーＢ１５００Ａを用いて真空中（＜５×１０−３Ｐａ）で評価した。作製した蒸着ＦＥＴ素子のシリコン基板をゲート電極として用い、シリコン基板に電圧を印加し、ソース・ドレイン電極間の電流／電圧曲線をゲート電圧をスキャンさせて測定した。
その結果、蒸着ＦＥＴ素子のゲート電圧によるドレイン電流のｏｎ／ｏｆｆ動作が観測され、このドレイン電流／ゲート電圧の傾きから電界効果移動度（キャリア移動度）を求めた。化合物（ｅ４）〜（ｇ４）を用いて形成した有機半導体素子は、ｐ型トランジスタ素子としての特性を示した。この有機薄膜トランジスタの電流−電圧特性における飽和領域から、キャリア移動度を求めた。
測定の結果を下記の表３に示す。
また、化合物（ｅ４）の出力特性の結果を図１に示す。
これらの結果から、化合物（ｅ４）〜（ｇ４）は高いキャリア移動度を有し、十分な半導体特性を示すことが分かる。
【０１６５】
【表３】
2016056098.tif 000042
【０１６６】
＜薄膜Ｘ線回折＞
実施例５で得られた化合物（ｅ４）の蒸着薄膜のＯｕｔ−ｏｆ−ｐｌａｎｅＸ線回折パターン測定（基板表面に平行な格子面による回折）を行った。Ｏｕｔ−ｏｆ−ｐｌａｎｅＸ線回折測定はＲｉｇａｋｕ社製のＴＴＲ−ＩＩＩを用いて、斜入射測定によって行った。測定の結果を図２に示す。一般に秩序性の高い配向性を持った薄膜のサンプルは、２θ＝５°以下に回折線が確認され、特に秩序性の高い試料は高次の回折線も確認される。化合物（ｅ４）の蒸着薄膜は、２θ＝４．７°（ｄ＝１８．８Å）および２θ＝１４．１°（ｄ＝６．２Å）に２本の回折線が確認され、化合物（ｅ４）は薄膜内において秩序性の高い配向性と結晶性を有していることが分かった。
【０１６７】
また、実施例５で得られた化合物（ｅ４）の蒸着薄膜のＩｎ−ｐｌａｎｅＸ線回折パターン測定（基板表面に垂直な格子面による回折）を行った。Ｉｎ−ｐｌａｎｅＸ線回折測定はＲｉｇａｋｕ社製のＡＴＸ−Ｇを用いて評価した。パーフルオロアルキル基のパッキング由来の回折線が２θχ／φ＝１６°付近に、分子間のπ−πスタッキングに起因する回折線である２θχ／φ＝２３°（ｄ＝３．８Å）が観測され、化合物（ｅ４）は薄膜内において、π−πスタッキングを形成し、薄膜は結晶性を有していることが分かった。
【産業上の利用可能性】
【０１６８】
本発明は、ドライプロセス・ウェットプロセスのいずれにも使用可能で、高移動度が期待される含フッ素芳香族化合物を含む有機半導体材料を提供する。
本発明によれば、縮合芳香環化合物であるアセン化合物をコアとして、ペルフルオロアルキル基を導入することで、有機溶媒に可溶になり、有機半導体材料として高いキャリア移動度がある含フッ素芳香族化合物が得られる。
本発明の化合物を含む有機半導体材料は、有機半導体（薄膜）トランジスタ、次世代フラットパネルディスプレイ用の有機ＥＬ素子、および軽量かつフレキシブル電源としての有機薄膜太陽電池等へ利用されうる。
【図１】
2016056098.tif 000049
【図２】
2016056098.tif 000050